(57)【要約】      （修正有）【課題】  ハロゲン系難燃剤を用いずに十分な難燃性を確保することができ、アルカリ現像液で十分な解像性が得られ、ＰＣＴ試験での表面の変色及び配線板上の銅と樹脂との界面でのふくれがなく、且つ、ブリードアウトの問題が十分に低減されたリン含有化合物、このリン含有化合物を含有してなる樹脂組成物及び樹脂組成物を用いた感光性フィルム、レジストパターンの形成方法及びプリント配線板を提供する。【解決手段】側鎖にリン化合物構造を有するビニルモノマー、側鎖にカルボキシル基を有するビニルモノマー、側鎖にアリール基又はエステル基を有するビニルモノマーを構造単位として含むリン含有化合物、該化合物を含有してなる樹脂組成物及び樹脂組成物を用いた感光性フィルム１、レジストパターンの形成方法及びプリント配線板。【選択図】図１
2008274003.tif 000002
【特許請求の範囲】
【請求項１】
下記一般式（１）で表わされる構造単位を有するリン含有化合物。
【化１】
2008274003.tif 000024
［式（１）中、Ｘは単結合、炭素数１〜１０の脂肪族炭化水素基、フェニレン基、下記一般式（２）で表されるアリール基、下記一般式（３）で表される２価の基、下記一般式（４）で表される２価の基、下記一般式（５）で表されるエステル結合を含む基又は下記一般式（６）で表されるエステル結合を含む基を示し、Ｒ１及びＲ２は各々独立に、水酸基、炭素数１〜６の脂肪族炭化水素基、炭素数１〜３のアルキルオキシ基、下記一般式（７）で表されるアリール基又は下記一般式（８）で表されるアリールオキシ基を示し、Ｒ３、Ｒ４、Ｒ５及びＲ６、Ｒ7、Ｒ8は各々独立に、水素原子又はメチル基を示し、Ｒ９は下記一般式（９）で表されるアリール基又は下記一般式（１０）で表されるエステル基を含む基を示し、ｌ、ｍ及びｎは各々独立に１以上の整数を示す。］
【化２】
2008274003.tif 000025
［式（２）中、ａは１〜１０の整数を示す。］
【化３】
2008274003.tif 000026
［式（３）中、Ｌ１は炭素数１〜３のアルキレン基を示す。］
【化４】
2008274003.tif 000027
［式（４）中、Ｌ２は炭素数１〜３のアルキレン基を示す。］
【化５】
2008274003.tif 000028
［式（５）中、ｂは１〜１０の整数を示す。］
【化６】
2008274003.tif 000029
［式（６）中、ｃは１〜１０の整数を示す。］
【化７】
2008274003.tif 000030
［式（７）中、Ｒ１０、Ｒ１１、Ｒ１２、Ｒ１３及びＲ１４は各々独立に、水素原子、炭素数１〜３の脂肪族炭化水素基又は水酸基を示す。］
【化８】
2008274003.tif 000031
［式（８）中、Ｒ１５、Ｒ１６、Ｒ１７、Ｒ１８及びＲ１９は各々独立に、水素原子、炭素数１〜３の脂肪族炭化水素基、又は、水酸基を示す。］
【化９】
2008274003.tif 000032
［式（９）中、Ｒ２０、Ｒ２１、Ｒ２２、Ｒ２３及びＲ２４は各々独立に、水素原子、炭素数１〜３の脂肪族炭化水素基を示す。］
【化１０】
2008274003.tif 000033
［式（１０）中、Ｒ２５は、炭素数１〜２０のアルキル基、脂環式基、グリシジル基、水酸基を含む炭素数１〜６のアルキル基、含窒素環状化合物、フェニル基、ベンジル基を示す。］
【請求項２】
重量平均分子量が、１，０００〜１，０００，０００である請求項１記載のリン含有化合物。
【請求項３】
酸価が、２０〜２００ｍｇＫＯＨ／ｇである請求項１又は２記載のリン含有化合物。
【請求項４】
請求項１〜３のいずれかに記載のリン含有化合物を含有してなる樹脂組成物。
【請求項５】
リン含有化合物が、光により硬化するものである請求項４記載の樹脂組成物。
【請求項６】
請求項４又は５記載の樹脂組成物に、さらにエチレン性不飽和結合を有する光重合性化合物及び光重合開始剤を含有してなる樹脂組成物。
【請求項７】
リン含有化合物を含有した樹脂組成物が、永久レジストの形成に使用される請求項４〜６のいずれかに記載の樹脂組成物。
【請求項８】
支持体及び該支持体上に形成された請求項４〜７のいずれかに記載の樹脂組成物からなる感光性樹脂組成物層を備えてなる感光性フィルム。
【請求項９】
請求項８記載の感光性フィルムに、さらに前記感光性樹脂組成物層の前記支持体と反対側の面上に保護フィルムを備えてなる感光性フィルム。
【請求項１０】
絶縁基板及び該絶縁基板上に形成された回路パターンを有する導体層を備える積層基板の前記絶縁基板上に、前記導体層を覆うように請求項４〜７のいずれかに記載の樹脂組成物からなる感光性樹脂組成物層を形成し、該感光性樹脂組成物層の所定部分に活性光線を照射して露光部を形成し、前記感光性樹脂組成物層の前記露光部以外の部分を除去することを特徴とするレジストパターンの形成方法。
【請求項１１】
絶縁基板、該絶縁基板上に形成された回路パターンを有する導体層及び前記導体層を覆うように前記絶縁基板上に形成されたレジスト層を備えるプリント配線板であって、前記レジスト層が、請求項４〜７のいずれかに記載の樹脂組成物の硬化物からなり、前記導体層の一部が露出するように開口部を有してなるプリント配線板。
【発明の詳細な説明】
【技術分野】
【０００１】
本発明は、リン含有化合物、このリン含有化合物を含有した樹脂組成物及び樹脂組成物を用いた感光性フィルム、レジストパターンの形成方法並びにプリント配線板に関する。
【背景技術】
【０００２】
電子機器及び電子部品には、世界的な環境問題、人体に対する安全性への関心の高まりと共に、非公害性、低有毒性、安全性という点で要求が高まっている。その中でも、電子機器及び電子部品を焼却した場合の有害ガスの低減が要望されつつある。
【０００３】
特に、これまで使用されてきたハロゲン系難燃剤は、燃焼した場合に毒性の強いのダイオキシン等を発生する可能性があると言われている。これを受けて、非ハロゲン系難燃剤の開発が強く要求されている。
【０００４】
これら電子機器及び電子部品に使用されるプリント配線板の分野では、回路形成用基板である銅張積層板、絶縁樹脂、ソルダーレジスト等にハロゲン系難燃剤が使用されてきた。
従来、難燃剤として使用されているハロゲン化合物は大部分が臭素系であり、テトラブロモビスフェノールＡを中心とする臭素化エポキシ樹脂などが広く使用されている。
【０００５】
臭素化エポキシ樹脂としては、例えば、酸ペンダント型臭素化エポキシアクリレートが知られているが（例えば、特許文献１参照）、これをソルダーレジストの難燃剤として用いた例では、高温において長期間使用した場合、ハロゲン化物が解離して配線腐食を引き起こす恐れがある。こうしたハロゲン化物の解離等による不具合の発生を回避する観点からも、ハロゲン化合物を含まないプリント配線板用材料の開発が急務となっている。
【０００６】
そこで、樹脂組成物に難燃性を付与するための非ハロゲン系難燃剤として、窒素系化合物、リン系化合物、水酸化アルミニウム、水酸化マグネシウム等の無機系化合物などの使用が提案されている。これらの中でも、特にリン系難燃剤は広く研究されており、芳香族ホスフェート類の使用が多く提案されている（例えば、特許文献２〜４参照）。
【０００７】
一方、電子機器及び電子部品の小型化、軽量化、多機能化に伴い、回路形成用のドライフィルム、ソルダーレジスト等の感光性樹脂（感光性材料）には、プリント配線板上の高密度化に対応するための高解像度化が要求されている。
また、環境問題への配慮から、現像液として希アルカリ水溶液を用いるアルカリ現像タイプが主流となってきている。
【０００８】
感光性材料を用いたレジストパターンの形成は、原料となる感光性樹脂組成物を露光後、現像し、画像形成することにより行われる。このような工程において、感光性樹脂組成物は露光により光硬化するが、アルカリ現像液を用いた現像により高い解像度を得るためには、露光部の光硬化度を高めるとともに未露光部の溶解性を高めること、すなわち露光部と未露光部とのコントラストを上げることが要求される。
【０００９】
未露光部の溶解性を高めるためには、感光性樹脂組成中に親水性基を導入する方法がある。
このような親水基としてカルボキシル基を適用した場合は親水性の高さは酸価によって表され、高酸価の樹脂であるほど溶解性が高くなる。
【００１０】
しかし、ソルダーレジストのような永久レジストの場合、高酸価ポリマであるほど吸水率が高くなるため、高温高湿下での絶縁抵抗、耐熱性の低下、すなわち、高温耐湿性の低下が起こりやすい。
【００１１】
そこで、高温耐湿性を確保するため、活性エネルギー線硬化性樹脂にノボラック型エポキシ化合物と不飽和カルボン酸との反応物を用いた液状ソルダレジストインキ組成物が開発されている（例えば、特許文献５参照）。
【００１２】
また、特許文献２〜４のホスフェート類はエステル結合が加水分解されやすく、耐水性に問題がある。
なお、永久レジストの分野では、耐水性の評価として、高温耐湿性を評価するＰＣＴ（「プレッシャークッカ−テスト」の略称）試験が行われる。これは、配線板上に形成されたレジストを高温高湿下に一定時間置いた後、レジストの変色及び配線板上の銅とレジストとの界面での膨れの程度を評価するものである。
【００１３】
ところで、ソルダーレジストはエポキシ樹脂と反応しやすいため、製品は２液（エポキシ基含有溶液とカルボキシル基含有溶液の２液型）に分けて販売されることが多い。
しかしながら、２液を混合した場合のポットライフは数時間から一日と短いため、使用条件に制限が生じたり、予め２液を混合してフィルム化した場合、フィルム状態での保管が困難であった。
【００１４】
このような問題が生じ難い一液型の感光性樹脂組成物としては、ノボラック型エポキシ化合物と不飽和一塩基酸との反応物に脂環族二塩基酸無水物とを反応して得られる光硬化樹脂、光重合開始剤、希釈剤及びビニルトリアジン系化合物等の熱硬化促進剤からなる一液型液状フォトソルダーレジストインキ組成物が知られている（例えば、特許文献６参照）。
【００１５】
上述したような非ハロゲン系難燃剤には、溶剤に不溶なフィラータイプの難燃剤と、溶剤に可溶で他の樹脂成分と混合できる難燃剤とがある。
しかしながら、前者の溶剤に不溶な難燃剤では、絶縁材としてＢステージのフィルム状態とした場合に、可とう性が低下して取扱いに支障が生じたり、硬化物とした場合には伸び率が低下してクラックが生じやすくなり、これを用いた電子部品の信頼性が低下するといった問題がある。
【００１６】
また、非ハロゲン系難燃剤は、十分な難燃性を付与するためには多量の添加が必要となるため、特に感光性樹脂組成物に前者の難燃剤を用いた場合、未露光部の感光性樹脂組成物のアルカリ現像液に対する溶解性が低下し、解像性が低下する場合がある。
【００１７】
また、後者の溶剤に可溶な難燃剤では、低分子量の芳香族ホスフェート類が代表的な例であるが、樹脂組成物中に添加した場合、分子量が小さく揮発性が高いため、加熱時にブリードアウトしやすいという問題がある。
【００１８】
また、上記特許文献５のインキ組成物を用いて作製したプリント配線板は、高温高湿下において配線板上の銅とレジストとの界面での膨れが発生する問題がある。この問題は、配線板上の銅とレジストとの界面での密着性不足、高温高湿下においてレジスト内で分解した低分子化合物のガス化、光硬化反応又は熱硬化反応で発生した応力が高温高湿下において開放されたことに起因すると考えられる。ここでの熱硬化反応とは、エポキシ化合物と不飽和カルボン酸との開環反応である。
【００１９】
また、特許文献６のインキ組成物においても、ＰＣＴ試験で配線板上の銅と樹脂との界面でのふくれが発生する問題がある。これも上述した理由と同様であるが、熱硬化反応は熱硬化剤によるものである。
【００２０】
【特許文献１】特開平１１−１８１０５０号公報
【特許文献２】特開昭４８−９０３４８号公報
【特許文献３】特開昭５９−４５３５１号公報
【特許文献４】特開平５−７０６７１号公報
【特許文献５】特開昭６１−２４３８６９号公報
【特許文献６】特開平４−２８１４５４号公報
【発明の開示】
【発明が解決しようとする課題】
【００２１】
本発明は、上記従来技術の有する課題に鑑みてなされたものであり、ハロゲン系難燃剤を用いずに十分な難燃性を確保することができ、アルカリ現像液で十分な解像性が得られ、ＰＣＴ試験での表面の変色及び配線板上の銅と樹脂との界面でのふくれがなく、且つ、ブリードアウトの問題が十分に低減されたリン含有化合物、このリン含有化合物を含有してなる樹脂組成物及び樹脂組成物を用いた感光性フィルム、レジストパターンの形成方法及びプリント配線板を提供することを目的とするものである。
【課題を解決するための手段】
【００２２】
本発明は、  下記一般式（１）で表わされる構造単位を有するリン含有化合物に関する。
【００２３】
【化１】
2008274003.tif 000003
［式（１）中、Ｘは単結合、炭素数１〜１０の脂肪族炭化水素基、フェニレン基、下記一般式（２）で表されるアリール基、下記一般式（３）で表される２価の基、下記一般式（４）で表される２価の基、下記一般式（５）で表されるエステル結合を含む基又は下記一般式（６）で表されるエステル結合を含む基を示し、Ｒ１及びＲ２は各々独立に、水酸基、炭素数１〜６の脂肪族炭化水素基、炭素数１〜３のアルキルオキシ基、下記一般式（７）で表されるアリール基又は下記一般式（８）で表されるアリールオキシ基を示し、Ｒ３、Ｒ４、Ｒ５及びＲ６、Ｒ7、Ｒ8は各々独立に、水素原子又はメチル基を示し、Ｒ９は下記一般式（９）で表されるアリール基又は下記一般式（１０）で表されるエステル基を含む基を示し、ｌ、ｍ及びｎは各々独立に１以上の整数を示す。］
【００２４】
【化２】
2008274003.tif 000004
［式（２）中、ａは１〜１０の整数を示す。］
【００２５】
【化３】
2008274003.tif 000005
［式（３）中、Ｌ１は炭素数１〜３のアルキレン基を示す。］
【００２６】
【化４】
2008274003.tif 000006
［式（４）中、Ｌ２は炭素数１〜３のアルキレン基を示す。］
【００２７】
【化５】
2008274003.tif 000007
［式（５）中、ｂは１〜１０の整数を示す。］
【００２８】
【化６】
2008274003.tif 000008
［式（６）中、ｃは１〜１０の整数を示す。］
【００２９】
【化７】
2008274003.tif 000009
［式（７）中、Ｒ１０、Ｒ１１、Ｒ１２、Ｒ１３及びＲ１４は各々独立に、水素原子、炭素数１〜３の脂肪族炭化水素基又は水酸基を示す。］
【００３０】
【化８】
2008274003.tif 000010
［式（８）中、Ｒ１５、Ｒ１６、Ｒ１７、Ｒ１８及びＲ１９は各々独立に、水素原子、炭素数１〜３の脂肪族炭化水素基、又は、水酸基を示す。］
【００３１】
【化９】
2008274003.tif 000011
［式（９）中、Ｒ２０、Ｒ２１、Ｒ２２、Ｒ２３及びＲ２４は各々独立に、水素原子、炭素数１〜３の脂肪族炭化水素基を示す。］
【００３２】
【化１０】
2008274003.tif 000012
［式（１０）中、Ｒ２５は、炭素数１〜２０のアルキル基、脂環式基、グリシジル基、水酸基を含む炭素数１〜６のアルキル基、含窒素環状化合物、フェニル基、ベンジル基を示す。］
【００３３】
また、本発明は、重量平均分子量が、１，０００〜１，０００，０００である上記のリン含有化合物に関する。
また、本発明は、酸価が、２０〜２００ｍｇＫＯＨ／ｇである上記のリン含有化合物に関する。
また、本発明は、上記のリン含有化合物を含有してなる樹脂組成物に関する。
【００３４】
また、本発明は、リン含有化合物が、光により硬化するものである樹脂組成物に関する。
また、本発明は、上記の樹脂組成物に、さらにエチレン性不飽和結合を有する光重合性化合物及び光重合開始剤を含有してなる樹脂組成物に関する。
また、本発明は、リン含有化合物を含有した樹脂組成物が、永久レジストの形成に使用される上記の樹脂組成物に関する。
【００３５】
また、本発明は、支持体及び該支持体上に形成された上記の樹脂組成物からなる感光性樹脂組成物層を備えてなる感光性フィルムに関する。
また、本発明は、上記の感光性フィルムに、さらに前記感光性樹脂組成物層の前記支持体と反対側の面上に保護フィルムを備えてなる感光性フィルムに関する。
【００３６】
また、本発明は、絶縁基板及び該絶縁基板上に形成された回路パターンを有する導体層を備える積層基板の前記絶縁基板上に、前記導体層を覆うように上記の樹脂組成物からなる感光性樹脂組成物層を形成し、該感光性樹脂組成物層の所定部分に活性光線を照射して露光部を形成し、前記感光性樹脂組成物層の前記露光部以外の部分を除去することを特徴とするレジストパターンの形成方法に関する。
【００３７】
さらに、本発明は、絶縁基板、該絶縁基板上に形成された回路パターンを有する導体層及び前記導体層を覆うように前記絶縁基板上に形成されたレジスト層を備えるプリント配線板であって、前記レジスト層が、上記の樹脂組成物の硬化物からなり、前記導体層の一部が露出するように開口部を有してなるプリント配線板に関する。
【００３８】
本発明になるリン含有化合物によれば、上のような構成にすることにより、ハロゲン系難燃剤を用いずに十分な難燃性を確保することができ、アルカリ現像液で十分な解像性が得られ、ブリードアウトの問題が十分に低減され、ＰＣＴ試験での表面の変色及び配線板上の銅と樹脂との界面でのふくれがない硬化物を得ることができる。
【００３９】
ここで、本発明になるリン含有化合物により上述の効果が得られる理由について、本発明者らは以下のように推察する。すなわち、本発明のリン含有化合物は、リンを含む構造の側鎖を備える上記一般式（１）で表される構造単位を有していることにより、十分な難燃性を示すことができるものと考えられる。
【００４０】
また、上記リン含有化合物は、上記一般式（１）で表される構造単位を有していることにより、アセトン、メチルエチルケトン、Ｎ，Ｎ−ジメチルホルムアミド等の溶剤に対して高い溶解性を有しているものと考えられる。そして、上記溶剤に対して溶解性が高いことから、他の樹脂成分との混合が容易となり、フィラー型の難燃剤で問題となったＢステージのフィルム状態での取扱い性および硬化物の伸び率の低下を十分に抑制することができるものと考えられる。
【００４１】
また、上記リン含有化合物は、分子量Ｍｗが十分に高いため（例えば、１，０００以上）、モノマーや低分子量の芳香族ホスフェート類に多く見られる揮発性の高いことが原因とされる加熱時のブリードアウトの発生が十分に抑制されるものと考えられる。
【００４２】
さらに、上記リン含有化合物は、カルボキシル基を含む共重合体であるため、アルカリ現像液での溶解性が十分に高くなる。
したがって、このリン含有化合物を用いた樹脂組成物は、未露光部のアルカリ現像液での溶解性が高くなるため、解像性が良好になるものと考えられる。この場合、親水性の高さは酸価を指標として判断することができ、高酸価の化合物であるほどアルカリ現像液での溶解性は高くなる。
【００４３】
また、上記リン化合物は、疎水性の（メタ）アクリル酸エステルとの共重合ポリマであるため、この疎水性部分による酸価の調整が可能となり、さらにこの疎水性部分による耐湿性の向上が可能となり、ＰＣＴ試験での表面の変色及び配線板上の銅と樹脂との界面でのふくれを抑制できると考えられる。
【００４４】
また、共重合部分のリン化合物のエステル結合が多いほど耐加水分解性が低く、特にエステル結合が３つあるホスフェート類ではその傾向が高い。したがって、リン化合物の代わりに疎水性のスチレン系化合物又は（メタ）アクリル酸エステルに置換していくことで耐加水分解性は向上し、ＰＣＴ試験での表面の変色及び配線板上の銅と樹脂との界面のふくれを抑制できる。
【００４５】
本発明において、リン含有化合物を含む樹脂組成物とすることにより、用途に応じた特性を持つ材料とすることができる。そして、本発明になる樹脂組成物によれば、上記構成を有するリン含有化合物を含むことによって、ハロゲン系難燃剤を用いずに十分な難燃性を確保することができ、アルカリ現像液で十分な解像性が得られ、ブリードアウトの問題が十分に低減され、ＰＣＴ試験での表面の変色及び配線板上の銅と樹脂との界面でのふくれを抑制することができる。
【００４６】
本発明になる樹脂組成物は、光により硬化することが好ましい。以下、本発明になる樹脂組成物は、「樹脂組成物」、「硬化性樹脂組成物」又は「感光性樹脂組成物」と表す。
本発明になる樹脂組成物は、さらにエチレン性不飽和結合を有する光重合性化合物及び光重合開始剤を含有することにより、光を部分的に照射して所望の部分のみ硬化させることができる機能性材料として有効に使用することができる。
【００４７】
本発明になる樹脂組成物を感光性の永久レジストに用いた場合、上記一般式（１）で表される構造単位を有するリン含有化合物がアルカリ現像液に可溶であることから、部分的な光照射による露光によって所望の部分のみを硬化させ、その後現像液で未露光部分の樹脂を容易に除去することができる。
【００４８】
さらに、溶剤に不溶なフィラータイプの難燃剤の場合は、露光部分と未露光部分の境界部分で難燃剤に起因した光の散乱による光の回り込みが生じて、解像性が低下するが、本発明の樹脂組成物によれば、難燃剤としての上記リン含有化合物と他の樹脂との相溶性が良好であるため、高い解像度が期待できる。
【００４９】
本発明は、また、支持体及び該支持体上に形成された上記本発明になる樹脂組成物からなる感光性樹脂組成物層を備えることにより、ハロゲン系難燃剤を用いずに十分な難燃性を確保することができ、アルカリ現像液で十分な解像性を確保でき、十分な耐ＰＣＴ性を有するレジスト（永久レジスト）を形成することができる。
【００５０】
本発明になる感光性フィルムは、さらに上記感光性樹脂組成物層の上記支持体と反対側の面上に保護フィルムを備えることが好ましい。
本発明は、また、絶縁基板及び該絶縁基板上に形成された回路パターンを有する導体層を備える積層基板の上記絶縁基板上に、上記導体層を覆うように上記本発明の樹脂組成物からなる感光性樹脂組成物層を形成し、該感光性樹脂組成物層の所定部分に活性光線を照射して露光部を形成し、上記感光性樹脂組成物層の上記露光部以外の部分を除去する方法でレジストパターンを形成することにより、ハロゲン系難燃剤を用いずに十分な難燃性を確保することができ、アルカリ現像液で十分な解像性が得られ、十分な耐ＰＣＴ性を有するレジストパターンを形成することができる。ここで、上記本発明の樹脂組成物からなる感光性樹脂組成物層は、上記本発明の感光性フィルムを用いて、該感光性フィルムにおける感光性樹脂組成物層を絶縁基板上に積層したものであってもよい。
【００５１】
本発明は、さらに、絶縁基板と、該絶縁基板上に形成された回路パターンを有する導体層及び上記導体層を覆うように上記絶縁基板上に形成されたレジスト層を備えるプリント配線板であって、上記レジスト層が、上記本発明になる樹脂組成物の硬化物からなり、上記導体層の一部が露出するように開口部を有するようにすることでレジスト層等のプリント配線板を構成する硬化物が、本発明の樹脂組成物を硬化させてなるものであるため、当該硬化物がハロゲン系難燃剤を用いずに十分な難燃性を確保することができ、アルカリ現像液で十分な解像性が得られ、更に十分な耐ＰＣＴ性を有するプリント配線板が実現可能となる。
【発明の効果】
【００５２】
本発明によれば、ハロゲン系難燃剤を用いずに十分な難燃性を確保することができ、アルカリ現像液で十分な解像性が得られ、低分子量の芳香族ホスフェート類に多く見られる揮発性の高いことが原因とされる加熱時のブリードアウトの問題を十分に低減することができ、且つ、十分な耐ＰＣＴ性を有するリン含有化合物、このリン含有化合物を含有してなる樹脂組成物及び樹脂組成物を用いた感光性フィルム、レジストパターンの形成方法及びプリント配線板を提供することができる。
【発明を実施するための最良の形態】
【００５３】
以下、場合により図面を引用し、発明を実施するための最良の形態について詳細に説明する。なお、図面中、同一又は相当部分には同一符号を付し、重複する説明は省略する。
本発明になるリン含有化合物は、上記一般式（１）で表される構造を有することを特徴とするものである。
【００５４】
すなわち、本発明になるリン含有化合物は、リンを含むリン化合物構造とカルボキシル基とを側鎖に有していることが特徴であり、このようなリン含有化合物は、例えば、側鎖にリン化合物構造を有するモノマーと側鎖にカルボキシル基を有するモノマーとの共重合によって製造することができる。
【００５５】
側鎖にリン化合物構造を有するモノマーとしては、例えば、２−アクリロイルオキシエチルホスフェート（新日本理化株式会社製、商品名：Ｚ−１００）、ジフェニル−（２−メタクリロイルオキシエチル）ホスフェート（大八化学工業株式会社製、商品名：ＭＲ−２６０）、２−メタクリロイルオキシエチルホスフェート（大八化学工業株式会社製、商品名：ＭＲ−２００）、ジフェニル−（メタクリロイルオキシメチル）ホスホナート、ジフェニル−（２−（メタクリロイルオキシ）エチル）ホスホナート、ジフェニル−（３−（メタクリロイルオキシ）プロピル）ホスホナート、ジフェニル−（４−（メタクリロイルオキシ）ブチル）ホスホナート、ジフェニル−（５−（メタクリロイルオキシ）ペンチル）ホスホナート、ジフェニル−（６−（メタクリロイルオキシ）ヘキシル）ホスホナート、ジメチル−（メタクリロイルオキシメチル）ホスホナート、ジメチル−（２−（メタクリロイルオキシ）エチル）ホスホナート、ジメチル−（３−（メタクリロイルオキシ）プロピル）ホスホナート、ジメチル−（４−（メタクリロイルオキシ）ブチル）ホスホナート、ジメチル−（５−（メタクリロイルオキシ）ペンチル）ホスホナート、ジメチル−（６−（メタクリロイルオキシ）ヘキシル）ホスホナート、ジエチル−（メタクリロイルオキシメチル）ホスホナート、ジエチル−（２−（メタクリロイルオキシ）エチル）ホスホナート、ジエチル−（３−（メタクリロイルオキシ）プロピル）ホスホナート、ジエチル−（４−（メタクリロイルオキシ）ブチル）ホスホナート、ジエチル−（５−（メタクリロイルオキシ）ペンチル）ホスホナート、ジエチル−（６−（メタクリロイルオキシ）ヘキシル）ホスホナート、ジプロピル−（メタクリロイルオキシメチル）ホスホナート、ジプロピル−（２−（メタクリロイルオキシ）エチル）ホスホナート、ジプロピル−（３−（メタクリロイルオキシ）プロピル）ホスホナート、ジプロピル−（４−（メタクリロイルオキシ）ブチル）ホスホナート、ジプロピル−（５−（メタクリロイルオキシ）ペンチル）ホスホナート、ジプロピル−（６−（メタクリロイルオキシ）ヘキシル）ホスホナート、ジフェニル−（メタクリロイルオキシメチル）ホスフィナート、ジフェニル−（２−（メタクリロイルオキシ）エチル）ホスフィナート、ジフェニル−（３−（メタクリロイルオキシ）プロピル）ホスフィナート、ジフェニル−（４−（メタクリロイルオキシ）ブチル）ホスフィナート、ジフェニル−（５−（メタクリロイルオキシ）ペンチル）ホスフィナート、ジフェニル−（６−（メタクリロイルオキシ）ヘキシル）ホスフィナート、ジメチル−（メタクリロイルオキシメチル）ホスフィナート、ジメチル−（２−（メタクリロイルオキシ）エチル）ホスフィナート、ジメチル−（３−（メタクリロイルオキシ）プロピル）ホスフィナート、ジメチル−（４−（メタクリロイルオキシ）ブチル）ホスフィナート、ジメチル−（５−（メタクリロイルオキシ）ペンチル）ホスフィナート、ジメチル−（６−（メタクリロイルオキシ）ヘキシル）ホスフィナート、ジエチル−（メタクリロイルオキシメチル）ホスフィナート、ジエチル−（２−（メタクリロイルオキシ）エチル）ホスフィナート、ジエチル−（３−（メタクリロイルオキシ）プロピル）ホスフィナート、ジエチル−（４−（メタクリロイルオキシ）ブチル）ホスフィナート、ジエチル−（５−（メタクリロイルオキシ）ペンチル）ホスフィナート、ジエチル−（６−（メタクリロイルオキシ）ヘキシル）ホスフィナート、ジプロピル−（メタクリロイルオキシメチル）ホスフィナート、ジプロピル−（２−（メタクリロイルオキシ）エチル）ホスフィナート、ジプロピル−（３−（メタクリロイルオキシ）プロピル）ホスフィナート、ジプロピル−（４−（メタクリロイルオキシ）ブチル）ホスフィナート、ジプロピル−（５−（メタクリロイルオキシ）ペンチル）ホスフィナート、ジプロピル−（６−（メタクリロイルオキシ）ヘキシル）ホスフィナート、ジフェニル−（メタクリロイルオキシメチル）ホスフィンオキシド、ジフェニル−（２−（メタクリロイルオキシ）エチル）ホスフィンオキシド、ジフェニル−（３−（メタクリロイルオキシ）プロピル）ホスフィンオキシド、ジフェニル−（４−（メタクリロイルオキシ）ブチル）ホスフィンオキシド、ジフェニル−（５−（メタクリロイルオキシ）ペンチル）ホスフィンオキシド、ジフェニル−（６−（メタクリロイルオキシ）ヘキシル）ホスフィンオキシド、ジメチル−（メタクリロイルオキシメチル）ホスフィンオキシド、ジメチル−（２−（メタクリロイルオキシ）エチル）ホスフィンオキシド、ジメチル−（３−（メタクリロイルオキシ）プロピル）ホスフィンオキシド、ジメチル−（４−（メタクリロイルオキシ）ブチル）ホスフィンオキシド、ジメチル−（５−（メタクリロイルオキシ）ペンチル）ホスフィンオキシド、ジメチル−（６−（メタクリロイルオキシ）ヘキシル）ホスフィンオキシド、ジエチル−（メタクリロイルオキシメチル）ホスフィンオキシド、ジエチル−（２−（メタクリロイルオキシ）エチル）ホスフィンオキシド、ジエチル−（３−（メタクリロイルオキシ）プロピル）ホスフィンオキシド、ジエチル−（４−（メタクリロイルオキシ）ブチル）ホスフィンオキシド、ジエチル−（５−（メタクリロイルオキシ）ペンチル）ホスフィンオキシド、ジエチル−（６−（メタクリロイルオキシ）ヘキシル）ホスフィンオキシド、ジプロピル−（メタクリロイルオキシメチル）ホスフィンオキシド、ジプロピル−（２−（メタクリロイルオキシ）エチル）ホスフィンオキシド、ジプロピル−（３−（メタクリロイルオキシ）プロピル）ホスフィンオキシド、ジプロピル−（４−（メタクリロイルオキシ）ブチル）ホスフィンオキシド、ジプロピル−（５−（メタクリロイルオキシ）ペンチル）ホスフィンオキシド、ジプロピル−（６−（メタクリロイルオキシ）ヘキシル）ホスフィンオキシド、スチリルホスホン酸ジフェニル、スチリルホスホン酸ジメチル、スチリルホスホン酸ジエチル、スチリルホスホン酸ジブチル、スチリルホスホン酸ジペンチル、スチリルホスホン酸ジヘキシル、スチリルメチルホスホン酸ジフェニル（＝ベンジルホスホン酸ジフェニルと同じ）、スチリルメチルホスホン酸ジメチル、スチリルメチルホスホン酸ジエチル、スチリルメチルホスホン酸ジブチル、スチリルメチルホスホン酸ジペンチル、スチリルメチルホスホン酸ジヘキシル、スチリルエチルホスホン酸ジフェニル、スチリルエチルホスホン酸ジメチル、スチリルエチルホスホン酸ジエチル、スチリルエチルホスホン酸ジブチル、スチリルエチルホスホン酸ジペンチル、スチリルエチルホスホン酸ジヘキシル、スチリルプロピルホスホン酸ジフェニル、スチリルプロピルホスホン酸ジメチル、スチリルプロピルホスホン酸ジエチル、スチリルプロピルホスホン酸ジブチル、スチリルプロピルホスホン酸ジペンチル、スチリルプロピルホスホン酸ジヘキシル、スチリルブチルホスホン酸ジフェニル、スチリルブチルホスホン酸ジメチル、スチリルブチルホスホン酸ジエチル、スチリルブチルホスホン酸ジブチル、スチリルブチルホスホン酸ジペンチル、スチリルブチルホスホン酸ジヘキシル、スチリルペンチルホスホン酸ジフェニル、スチリルペンチルホスホン酸ジメチル、スチリルペンチルホスホン酸ジエチル、スチリルペンチルホスホン酸ジブチル、スチリルペンチルホスホン酸ジペンチル、スチリルペンチルホスホン酸ジヘキシル、スチリルヘキシルホスホン酸ジフェニル、スチリルヘキシルホスホン酸ジメチル、スチリルヘキシルホスホン酸ジエチル、スチリルヘキシルホスホン酸ジブチル、スチリルヘキシルホスホン酸ジペンチル、スチリルヘキシルホスホン酸ジヘキシル、スチリルジフェニルホスフィンオキシド、スチリルジメチルホスフィンオキシド、スチリルジエチルホスフィンオキシド、スチリルジブチルホスフィンオキシド、スチリルジペンチルホスフィンオキシド、スチリルジヘキシルホスフィンオキシド、（スチリルメチル）ジフェニルホスフィンオキシド（＝ベンジルジフェニルホスフィンオキシドと同じ）、（スチリルメチル）ジメチルホスフィンオキシド、（スチリルメチル）ジエチルホスフィンオキシド、（スチリルメチル）ジブチルホスフィンオキシド、（スチリルメチル）ジペンチルホスフィンオキシド、（スチリルメチル）ジヘキシルホスフィンオキシド、（スチリルエチル）ジフェニルホスフィンオキシド、（スチリルエチル）ジメチルホスフィンオキシド、（スチリルエチル）ジエチルホスフィンオキシド、（スチリルエチル）ジブチルホスフィンオキシド、（スチリルエチル）ジペンチルホスフィンオキシド、（スチリルエチル）ジヘキシルホスフィンオキシド、（スチリルプロピル）ジフェニルホスフィンオキシド、（スチリルプロピル）ジメチルホスフィンオキシド、（スチリルプロピル）ジエチルホスフィンオキシド、（スチリルプロピル）ジブチルホスフィンオキシド、（スチリルプロピル）ジペンチルホスフィンオキシド、（スチリルプロピル）ジヘキシルホスフィンオキシド、（スチリルブチル）ジフェニルホスフィンオキシド、（スチリルブチル）ジメチルホスフィンオキシド、（スチリルブチル）ジエチルホスフィンオキシド、（スチリルブチル）ジブチルホスフィンオキシド、（スチリルブチル）ジペンチルホスフィンオキシド、（スチリルブチル）ジヘキシルホスフィンオキシド、（スチリルペンチル）ジフェニルホスフィンオキシド、（スチリルペンチル）ジメチルホスフィンオキシド、（スチリルペンチル）ジエチルホスフィンオキシド、（スチリルペンチル）ジブチルホスフィンオキシド、（スチリルペンチル）ジペンチルホスフィンオキシド、（スチリルペンチル）ジヘキシルホスフィンオキシド、（スチリルヘキシル）ジフェニルホスフィンオキシド、（スチリルヘキシル）ジメチルホスフィンオキシド、（スチリルヘキシル）ジエチルホスフィンオキシド、（スチリルヘキシル）ジブチルホスフィンオキシド、（スチリルヘキシル）ジペンチルホスフィンオキシド、（スチリルヘキシル）ジヘキシルホスフィンオキシド、ビニルホスホナート化合物、ビニルホスフィナート化合物、ビニルホスフィンオキシド化合物等が挙げられる。
【００５６】
側鎖にリン化合物構造を有するモノマーとして、上記一般式（１）におけるＸが単結合であるビニルホスホナート化合物、ビニルホスフィナート化合物、ビニルホスフィンオキシド化合物としては、公知のＰｄ、Ｒｈ、Ｎｉのような金属触媒を用い、水素ホスホン酸エステル、水素ホスフィン酸エステル及びホスフィンオキシドのアセチレン類への付加反応により合成することができる。
【００５７】
これらの例としては、例えば、ビニルジメチルホスホナート、ビニルジエチルホスホナート、ビニルジフェニルホスホナート、ビニルメチルホスフィン酸メチル、ビニルエチルホスフィン酸エチル、ビニルフェニルホスフィン酸フェニル、ビニルジメチルホスフィンオキシド、ビニルジエチルホスフィンオキシド、ビニルジフェニルホスフィンオキシド等が挙げられるが、これらに制限するものではない。
【００５８】
側鎖にカルボキシル基を有するモノマーとしては、特に制限はないが、例えば、アクリル酸、メタクリル酸、プロピオル酸、クロトン酸、イソクロトン酸、オレイン酸、エライジン酸、マレイン酸、フマル酸、シトラコン酸、メサコン酸、アトロパ酸、けい皮酸等が挙げられる。
【００５９】
側鎖にアリール基を有するモノマーとしては、特に制限はないが、例えば、フェニル基に置換基がついたスチレンモノマーが挙げられる。その例としては、スチレン、１―メチルスチレン、２−メチルスチレン、３−メチルスチレン、１―エチルスチレン、２−エチルスチレン、３−エチルスチレン、１―プロピルスチレン、２−プロピルスチレン、３−プロピルスチレン、１，２―ジメチルスチレン、１，３−ジメチルスチレン、１，４−ジメチルスチレン、２，３−ジメチルスチレン、２，４−ジメチルスチレン、３，４−ジメチルスチレン、１，２―ジエチルスチレン、１，３−ジエチルスチレン、１，４−ジエチルスチレン、２，３−ジエチルスチレン、２，４−ジエチルスチレン、３，４−ジエチルスチレン、１，２―ジプロピルスチレン、１，３−ジプロピルスチレン、１，４−ジジプロピルスチレン、２，３−ジジプロピルスチレン、２，４−ジジプロピルスチレン、３，４−ジジプロピルスチレン等が挙げられる。
【００６０】
側鎖にエステル基を有するモノマーとしては、特に制限はないが、例えば、エステル鎖に炭素数１〜２０のアルキル基、脂環式基、グリシジル基、水酸基を含む炭素数１〜６のアルキル基、含窒素環状化合物、フェニル基、ベンジル等を有するアクリル酸エステルやメタクリル酸エステル等が挙げられる。
【００６１】
ここで、アクリル酸エステルやメタクリル酸エステルとしては、例えば、アクリル酸メチル、アクリル酸エチル、アクリル酸プロピル、アクリル酸ブチル、アクリル酸ヘキシル、アクリル酸２−エチルヘキシル、アクリル酸イソブチル、アクリル酸エチレングリコールメチルエーテル、アクリル酸グリシジル、アクリル酸シクロヘキシル、アクリル酸２−ヒドロキシエチル、アクリル酸２−ヒドロキシプロピル、アクリル酸イソボルニル、アクリル酸アミド、アクリル酸イソデシル、アクリル酸オクタデシル、アクリル酸ラウリル、アクリル酸アリル、アクリル酸Ｎ−ビニルピロリドン、メタクリル酸メチル、メタクリル酸エチル、メタクリル酸プロピル、メタクリル酸ブチル、メタクリル酸ヘキシル、メタクリル酸２−エチルヘキシル、メタクリル酸イソブチル、メタクリル酸エチレングリコールメチルエーテル、メタクリル酸グリシジル、メタクリル酸シクロヘキシル、メタクリル酸２−ヒドロキシエチル、メタクリル酸２−ヒドロキシプロピル、メタクリル酸イソボルニル、メタクリル酸アミド、メタクリル酸イソデシル、メタクリル酸オクタデシル、メタクリル酸ラウリル、メタクリル酸アリル、メタクリル酸Ｎ−ビニルピロリドンを例示することができる。また側鎖にリンを持たないモノマーとして、アクリロニトリル、ジメチルアミノエチル等の非アクリル酸系のモノマーを用いることもできる。
【００６２】
また、本発明になるリン含有化合物は、側鎖にリン化合物構造を有するモノマー及び側鎖にカルボキシル基を有するモノマー、側鎖にエステル基を有するモノマー以外に、側鎖にリンをもたないモノマーを１成分以上加えた合計４成分以上のモノマーで共重合したものであってもよい。
【００６３】
このような側鎖にリンをもたないモノマーとしては、側鎖にリン化合物構造を有するモノマー及び側鎖にカルボキシル基を有するモノマーと共重合する化合物であれば特に制限はない。
【００６４】
また、側鎖にリンを持たないモノマーとしては、エステル鎖に炭素数１〜２０のアルキル基、脂環式基、グリシジル基、水酸基を含む炭素数１〜６のアルキル基、含窒素環状化合物等を有するアクリル酸エステルやメタクリル酸エステル等が挙げられる。
【００６５】
ここで、アクリル酸エステルやメタクリル酸エステルとしては、例えば、アクリル酸メチル、アクリル酸エチル、アクリル酸プロピル、アクリル酸ブチル、アクリル酸ヘキシル、アクリル酸２−エチルヘキシル、アクリル酸イソブチル、アクリル酸エチレングリコールメチルエーテル、アクリル酸グリシジル、アクリル酸シクロヘキシル、アクリル酸２−ヒドロキシエチル、アクリル酸２−ヒドロキシプロピル、アクリル酸イソボルニル、アクリル酸アミド、アクリル酸イソデシル、アクリル酸オクタデシル、アクリル酸ラウリル、アクリル酸アリル、アクリル酸Ｎ−ビニルピロリドン、メタクリル酸メチル、メタクリル酸エチル、メタクリル酸プロピル、メタクリル酸ブチル、メタクリル酸ヘキシル、メタクリル酸２−エチルヘキシル、メタクリル酸イソブチル、メタクリル酸エチレングリコールメチルエーテル、メタクリル酸グリシジル、メタクリル酸シクロヘキシル、メタクリル酸２−ヒドロキシエチル、メタクリル酸２−ヒドロキシプロピル、メタクリル酸イソボルニル、メタクリル酸アミド、メタクリル酸イソデシル、メタクリル酸オクタデシル、メタクリル酸ラウリル、メタクリル酸アリル、メタクリル酸Ｎ−ビニルピロリドンを例示することができる。
また、側鎖にリンを持たないモノマーとして、アクリロニトリル、ジメチルアミノエチル等の非アクリル酸系のモノマーを用いることもできる。
【００６６】
一般に、アクリル酸エステルやメタクリル酸エステルは、ラジカルを発生させることで二重結合を付加重合させることができる。本発明においても、側鎖にリン化合物構造を有するモノマーと側鎖にカルボキシル基を有するモノマーとの共重合も一般的な手法で可能である。
【００６７】
ラジカルを発生させるラジカル重合開始剤としては、アゾビスイソブチロニトリル（ＡＩＢＮ）、過安息香酸ｔｅｒｔ−ブチル（ＰＢＯＣ）、過酸化ベンゾイル、過酸化ラウロイル、過硫酸カリウムなどの過酸化塩、クメンヒドロペルオキシド、ｔ−ブチルヒドロペルオキシド、ジクミルペルオキシド、ジｔ−ブチルペルオキシド、２，２’−アゾビス−２，４−ジメチルバレロニトリル、ｔ−ブチルペルイソブチレート、ｔ−ブチルペルピバレート、過酸化水素／第一鉄塩、過硫酸塩／酸性亜硫酸ナトリウム、クメンヒドロペルオキシド／第一鉄塩、過酸化ベンゾイル／ジメチルアニリン等を例示できる。またこれらを組み合わせてもよい。
【００６８】
ラジカル重合開始剤の量は、使用する開始剤の種類によって異なるが、開始剤の量が少ないと重合率が低下し、開始剤の量が多いと分子量が小さくなる傾向があるため、使用するモノマーの全量１００質量部に対して、０．０００１〜５質量部が好ましく、０．００１〜３質量部がより好ましい。
【００６９】
エチレン鎖の側鎖にリン化合物構造をもつモノマーと側鎖にカルボキシル基を有するモノマーとの共重合は、有機溶媒に均一に溶解させて行うこともできるし、また水溶液に乳化や懸濁させて行うこともできる。均一に溶解させる有機溶媒としては、原料のエチレン鎖の側鎖にリン化合物構造をもつモノマーと、生成するポリマーと、開始剤とが溶解すれば特に制限はないが、トルエン、メチルエチルケトン、ジメチルホルムアミド等を例示できる。
【００７０】
共重合の反応温度は、原料や溶媒の沸点、開始剤のラジカル発生温度と半減期によって最適温度が変わるが、製造設備や効率の観点から−１５℃〜１５０℃が好ましく、室温（２５℃）〜１００℃で行うのがより好ましい。
【００７１】
製造したポリマーは特に必要がなければ、そのまま用いることができるが、ろ過による不純物の除去、または貧溶媒による沈殿等によって精製することもできる。さらに、懸濁重合、乳化重合においては分散剤、乳化剤、α−スチレンダイマーなどの連鎖移動剤を用いることで、より効率的に重合させることができる。
【００７２】
このようにして、上記一般式（１）で表される構造単位を有する本発明のリン含有化合物を得ることができる。ここで、上記一般式（１）中、Ｘは単結合、炭素数１〜１０の脂肪族炭化水素基、フェニレン基、上記一般式（２）で表されるアリール基、上記一般式（３）で表される２価の基、上記一般式（４）で表される２価の基、上記一般式（５）で表されるエステル結合を含む基又は上記一般式（６）で表されるエステル結合を含む基であり、単結合、上記一般式（５）で表される２価の基又は上記一般式（６）で表される２価の基であることが好ましく、上記一般式（６）で表される２価の基であることがより好ましい。
【００７３】
また、Ｒ１及びＲ２は各々独立に、水酸基、炭素数１〜６の脂肪族炭化水素基、炭素数１〜３のアルキルオキシ基、上記一般式（７）で表されるアリール基又は上記一般式（８）で表されるアリールオキシ基であり、上記一般式（７）で表されるアリール基、又は、上記一般式（８）で表されるアリールオキシ基であることが好ましい。
また、上記一般式（２）中、ａは１〜１０の整数であり、１〜６の整数であることが好ましい。
【００７４】
また、上記一般式（５）及び（６）中、ｂ及びｃは各々独立に１〜１０の整数であり、１〜６の整数であることが好ましい。
また、上記一般式（７）及び（８）中、Ｒ１０、Ｒ１１、Ｒ１２、Ｒ１３、Ｒ１４、Ｒ１５、Ｒ１６、Ｒ１７、Ｒ１８及びＲ１９は各々独立に、水素原子、炭素数１〜３の脂肪族炭化水素基、又は、水酸基であり、水素原子であることが好ましい。
【００７５】
また、Ｒ９は上記一般式（９）で表されるアリール基、又は、上記一般式（１０）で表されるエステル基を含む基であることが好ましい。
また、上記一般式（９）中Ｒ２０、Ｒ２１、Ｒ２２、Ｒ２３、Ｒ２４は各々独立に、水素原子、炭素数１〜３の脂肪族炭化水素基であり、水素原子であることが好ましい。
【００７６】
また、上記一般式（１０）中Ｒ２５は炭素数１〜２０のアルキル基、脂環式基、グリシジル基、水酸基を含む炭素数１〜６のアルキル基、含窒素環状化合物、フェニレン基、ベンジル基であることが好ましい。
また、上記一般式（１）におけるＸが炭素数１〜１０の脂肪族炭化水素基（好ましくは炭素数１〜６の脂肪族炭化水素基）である場合、かかる脂肪族炭化水素基として具体的には、メチレン基、エチレン基、プロピレン基、ブチレン基、ペンチレン基、ヘキシレン基等が挙げられる。
【００７７】
上記一般式（１）におけるＸが上記一般式（２）で表されるアリール基である場合、かかる基として具体的には、フェニルメチル基（ベンジル基）、フェニルエチル基、フェニルプロピル基、フェニルブチル基、フェニルペンチル基、フェニルヘキシル基、フェニルヘプチル基、フェニルオクチル基、フェニルノニル基、フェニルデシル基が挙げられる。
【００７８】
上記一般式（３）で表される２価の基である場合、かかる基として具体的には、メチレンオキシ基、エチレンオキシ基、プロピレンオキシ基が挙げられる。
上記一般式（１）におけるＸが上記一般式（４）で表される２価の基である場合、かかる基として具体的には、メチレンアミノ基（−ＣＨ２−ＮＨ−）、エチレンアミノ基（−Ｃ２Ｈ４−ＮＨ−）、プロピレンアミノ基（−Ｃ３Ｈ６−ＮＨ−、−ＣＨ（ＣＨ３）ＣＨ２−ＮＨ−、−ＣＨ２ＣＨ（ＣＨ３）−ＮＨ−）が挙げられる。
【００７９】
また、上記一般式（５）で表されるエステル結合を含む基のメチレン鎖としては、具体的にはメチレン基、エチレン基、プロピレン基、ブチレン基、ペンチレン基、ヘキシレン基、へプチレン基、オクチレン基、ノニレン基、デシレン基等が挙げられる。
また、上記一般式（６）で表されるエステル結合を含む基のメチレン鎖としては、具体的にはメチレン基、エチレン基、プロピレン基、ブチレン基、ペンチレン基、ヘキシレン基、へプチレン基、オクチレン基、ノニレン基、デシレン基等が挙げられる。
【００８０】
本発明に用いられるリン含有化合物の分子量は、耐熱性を考慮すると、重量平均分子量（ＧＰＣ法によるスチレン換算値）で、１，０００〜１，０００，０００であることが好ましく、２，０００〜５００，０００であることがより好ましく、３，０００〜２００，０００であることがさらに好ましく、１０，０００〜１５０，０００であることが特に好ましく、２０，０００〜１００，０００であることが最も好ましい。分子量が１，０００未満であると、樹脂組成中でブリードアウトやＢステージのタック（べとつき）の問題が生じる傾向がある。また分子量が１，０００，０００を超えると現像後の樹脂残りが多くなり、後述する光硬化後での未露出部の樹脂の除去（現象）が難しくなる傾向がある。
【００８１】
また、リン含有化合物の酸価は、２０〜２００ｍｇＫＯＨ／ｇであることが好ましく、４０〜１８０ｍｇＫＯＨ／ｇであることがより好ましく、５０〜１５０ｍｇＫＯＨ／ｇであることがさらに好ましい。酸価が２０ｍｇＫＯＨ／ｇ未満であると、アルカリ現像液での解像性が不十分となる傾向があり、他方、２００ｍｇＫＯＨ／ｇを超えると、耐電食性が不十分となる傾向がある。
【００８２】
本発明になる樹脂組成物は、上記本発明のリン含有化合物を含むものであり、光により硬化するものであることが好ましい。
本発明になる硬化性樹脂組成物（感光性樹脂組成物）において、上記本発明のリン含有化合物の含有量は、硬化性樹脂組成物中の固形分全量を基準として１０〜８０質量％であることが好ましく、２０〜７０質量％であることがより好ましい。この含有量が１０質量％未満であると、得られる硬化物の難燃性が低下する傾向があり、８０質量％を超えると、樹脂組成物とした場合の感光性が低下して、解像性や硬化後の物性が不十分となる傾向がある。
【００８３】
本発明になる硬化性樹脂組成物において、光重合開始剤は、硬化の際に使用する露光機の光波長にあわせたものであればよく、公知のものを利用することができる。かかる光重合開始剤としては、例えば、アセトフェノン、ベンゾフェノン、４，４−ビスジメチルアミノベンゾフェノン、４，４−ビスジエチルアミノベンゾフェノン、３，３−ジメチル−４−メトキシベンゾフェノン、ベンゾインエチルエーテル、ベンゾインブチルエーテル、ベンゾインイソブチルエーテル、２，２−ジメトキシ−２−フェニルアセトフェノン、１−ヒドロキシシクロヘキシルフェニルケトン、２−ヒドロキシ−２−ジメトキシ−１−フェニルプロパン−１−オン、１−（４−イソプロピルフェニル）−２−ヒドロキシ−２−メチルプロパン、２−メチルチオキサントン、２，４−ジエチルチオキサントン、２，４−ジイソプロピルチオキサントン、２，４−ジメチルチオキサントン、メチルベンゾイルフォーメート、３，３，４，４−テトラ（ｔ−ブチルパーオキシカルボニル）ベンゾフェノン、１，２−ジ−９−アクリジニルエタン、１，３−ジ−９−アクリジニルプロパン、１，４−ジ−９−アクリジニルブタン、１，７−ジ−９−アクリジニルヘプタン、１，８−ジ−９−アクリジニルオクタン、２，４，５−トリアリールイミダゾール二量体又はその誘導体等が挙げられる。
【００８４】
硬化性樹脂組成物における光重合開始剤の含有量は、硬化性樹脂組成物中の固形分全量を基準として０．１〜１０質量％であることが好ましく、０．５〜５．０質量％であることが特に好ましい。
【００８５】
本発明になる硬化性樹脂組成物には、本発明の効果が低下しない範囲で樹脂を添加してもよい。この樹脂としては特に制限はなく、熱可塑性樹脂、熱硬化性樹脂、光硬化性樹脂を単独で又は２種類以上組み合わせて用いることができる。このうち、熱硬化性樹脂又は光硬化性樹脂を用いることで、硬化性樹脂組成物の耐熱性を向上させることができる。
【００８６】
熱可塑性樹脂としては、例えば、アクリル樹脂、メタアクリル樹脂、フェノキシ樹脂、ポリアミド、ポリアミドイミド、ポリアリレート、ポリエーテルイミド、ポリエーテルエーテルケトン、ポリエチレン、ポリエチレンテレフタレート、ポリサルホン、ポリエーテルサルホン、ポリスチレン、ポリフェニレンエーテル、ポリフェニレンサルファイド、ポリメタクリル酸メチル等が挙げられる。なお、カルボキシル基を含むような樹脂を用いることで、アルカリ現像液に対する樹脂の溶解性を向上させることができる。
【００８７】
熱硬化性樹脂としては、特に制限はなく、公知の熱硬化性樹脂を利用することができる。具体的には、例えば、エポキシ樹脂、フェノール樹脂、アルキド樹脂、メラミン樹脂、イソシアネート樹脂等を用いることができ、それらの硬化剤又は硬化促進剤が適宜配合される。例えば、熱硬化性樹脂としてエポキシ樹脂を用いる場合には、硬化剤としては、特に制限されないが、アミン類、フェノール類、酸無水物等が用いられる。
【００８８】
ここで、アミン類としては、ジメチルアミン、ジエチレントリアミン、トリエチレンテトラミン、ジエチルアミノプロピルアミン、アミノエチルピペラジン、メンセンジアミン、メタキシリレンジアミン、ジシアンジアミド、ジアミノジフェニルメタン、ジアミノジフェニルスルフォン、メチレンジアニリン、メタフェニレンジアミン等が挙げられる。
【００８９】
フェノール類としては、ビフェノール、ビスフェノール−Ａ、ビスフェノール−Ｆ、フェノールノボラック、クレゾールノボラック、ビスフェノールＡノボラック及びこれらのアルキル基置換体などが挙げられる。
【００９０】
酸無水物としては、無水ヘキサヒドロフタル酸（ＨＰＡ）、無水テトラヒドロフタル酸（ＴＨＰＡ）、無水ピロメリット酸（ＰＭＤＡ）、無水ドデニルコハク酸（ＤＤＳＡ）、無水フタル酸（ＰＡ）、メチルヘキサヒドロ無水フタル酸（ＭｅＨＰＡ）、無水マレイン酸等が挙げられる。これらの硬化剤は１種を単独で用いてもよく、２種以上を併用してもよい。
【００９１】
また、熱硬化性樹脂としてエポキシ樹脂を用いる場合の硬化促進剤としては、イミダゾール化合物、有機リン化合物、第３級アミン、第４級アンモニウム塩、第２級アミノ基をアクリロニトリル、イソシアネート、メラミン、アクリレート等でマスク化したイミダゾール化合物などを用いることができ、その添加量はエポキシ樹脂１００質量部に対して、０．１〜６質量部とすることが好ましい。この添加量が０．１質量部未満では硬化を促進する効果が小さく、６質量部を超えると硬化性樹脂組成物の保存安定性が低下する傾向がある。
【００９２】
ここで使用されるイミダゾール化合物としては、イミダゾール、２−メチル−イミダゾール、２−エチル−４−メチルイミダゾール、２−フェニルイミダゾール、２−ウンデシルイミダゾール、１−ベンジル−２−メチルイミダゾール、４，５−ジフェニルイミダゾール、２−メチルイミダゾリン、２−エチル−４メチルイミダゾリン、２−フェニルイミダゾリン、２−ウンデシルイミダゾリン、２−ヘプタデシルイミダゾリン、２−イソプロピルイミダゾール、２，４−ジメチルイミダゾール、２−フェニル−４−メチルイミダゾール、２−メチルイミダゾリン、２−イソプロピルイミダゾリン、２，４−ジメチルイミダゾリン、２−フェニル−４−メチルイミダゾリン等が挙げられる。
【００９３】
また、硬化性樹脂組成物に用いられる樹脂として、不飽和ポリエステル樹脂や上述の光重合開始剤によって架橋可能な官能基を有した共重合体又は単量体と同等の化合物等などを用いることもできる。
また、熱又は熱重合開始剤で重合する樹脂を用いることもできる。
【００９４】
熱重合開始剤としては公知のものを利用することができる。例えば、ベンゾイルパーオキサイド、メチルエチルケトンパーオキサイド等のケトンパーオキサイド類、ターシャリーブチルパーオキサイド等のアルキルパーオキサイド類、パーオキシジカーボネート類、パーオキシケタール類、パーオキシエステル類、アルキルパーエステル類等を用いることができる。
【００９５】
硬化性樹脂組成物における熱重合開始剤の含有量は、硬化性樹脂組成物中の固形分全量を基準として０．１〜１０質量％とすることが好ましく、０．５〜５質量％とすることがより好ましい。
【００９６】
光硬化性樹脂としては、光重合開始剤によって架橋可能な官能基を有したものであれば特に制限されない。光重合開始剤によって架橋可能な官能基を有した樹脂としては、分子内に重合可能なエチレン性不飽和結合を有する化合物が挙げられる。
【００９７】
かかる化合物としては特に制限はないが、アクリロイル基及び／又はメタクリロイル基を有する化合物が好ましく用いられる。
また、光硬化性樹脂は、脂肪族、芳香族、脂環式、複素環式等のいずれの構造を有するものであってもよく、分子内にエステル結合、ウレタン結合、アミド結合等を有していてもよい。
【００９８】
光硬化性樹脂の具体例としては、ビスフェノール類のジグリシジルエーテル化合物にアクリル酸及び／又はメタクリル酸が付加したエポキシ（メタ）アクリレート、ノボラック型エポキシ樹脂にアクリル酸及び／又はメタクリル酸が付加した（メタ）アクリル変性ノボラック型エポキシ樹脂、カルボキシル基を有するアクリル樹脂にグリシジルアクリレート及び／又はグリシジルメタクリレートを付加した樹脂などが挙げられる。
【００９９】
また、本発明になる硬化性樹脂組成物にエポキシ樹脂を用いる場合、エポキシ樹脂にアクリル酸及び／又はメタクリル酸を付加させた後、解像性や耐湿絶縁性などの物性値を低下させない範囲で、酸無水物で変性を行ってもよい。
【０１００】
酸無水物としては、例えば、カルボン酸無水物、マレイン酸無水物、テトラヒドロフタル酸無水物、イタコン酸無水物、ヘキサヒドロフタル酸無水物、コハク酸無水物、ナフタル酸無水物、シトラコン酸無水物、メチルフタル酸無水物、ブテニルテトラヒドロフタル酸無水物、メチルテトラヒドロフタル酸無水物、アルケニル酸無水物、トリカルバニル酸無水物などが挙げられる。
【０１０１】
また、本発明になる硬化性樹脂組成物は、エチレン性不飽和基を有する重合性化合物を含んでいてもよい。エチレン性不飽和基を有する重合性化合物としては、例えば、多価アルコールにα、β−不飽和カルボン酸を反応させて得られる化合物、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリエトキシポリプロポキシ）フェニル）プロパン等のビスフェノールＡ系（メタ）アクリレート化合物、グリシジル基含有化合物にα、β−不飽和カルボン酸を反応させで得られる化合物、ウレタン結合を有する（メタ）アクリレート化合物等のウレタンモノマー、γ−クロロ−β−ヒドロキシプロピル−β’−（メタ）アクリロイルオキシエチル−ｏ−フタレート、β−ヒドロキシエチル−β’−（メタ）アクリロイルオキシエチル−ｏ−フタレート、β−ヒドロキシプロピル−β’−（メタ）アクリロイルオキシエチル−ｏ−フタレート、（メタ）アクリル酸アルキルエステル等が挙げられる。
【０１０２】
上記多価アルコールにα、β−不飽和カルボン酸を反応させて得られる化合物としては、例えば、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４であり、プロピレン基の数が２〜１４であるポリエチレンポリプロピレングリコールジ（メタ）アクリレート、トリメチロールプロパンジ（メタ）アクリレート、トリメチロールプロパントリ（メタ）アクリレート、トリメチロールプロパンエトキシトリ（メタ）アクリレート、トリメチロールプロパンジエトキシトリ（メタ）アクリレート、トリメチロールプロパントリエトキシトリ（メタ）アクリレート、トリメチロールプロパンテトラエトキシトリ（メタ）アクリレート、トリメチロールプロパンペンタエトキシトリ（メタ）アクリレート、テトラメチロールメタントリ（メタ）アクリレート、テトラメチロールメタンテトラ（メタ）アクリレート、プロピレン基の数が２〜１４であるポリプロピレングリコールジ（メタ）アクリレート、ジペンタエリスリトールペンタ（メタ）アクリレート、ジペンタエリスリトールヘキサ（メタ）アクリレート等が挙げられる。
【０１０３】
上記２，２−ビス（４−（（メタ）アクリロキシポリエトキシ）フェニル）プロパンとしては、例えば、２，２−ビス（４−（（メタ）アクリロキシジエトキシ）フェニル）プロパン、２，２−ビス（４−（（メタ）アクリロキシトリエトキシ）フェニル）プロパン、２，２−ビス（４−（（メタ）アクリロキシテトラエトキシ）フェニル）プロパン、２，２−ビス（４−（（メタ）アクリロキシペンタエトキシ）フェニル）プロパン、２，２−ビス（４−（（メタ）アクリロキシヘキサエトキシ）フェニル）プロパン、２，２−ビス（４−（（メタ）アクリロキシヘプタエトキシ）フェニル）プロパン、２，２−ビス（４−（（メタ）アクリロキシオクタエトキシ）フェニル）プロパン、２，２−ビス（４−（（メタ）アクリロキシノナエトキシ）フェニル）プロパン、２，２−ビス（４−（（メタ）アクリロキシデカエトキシ）フェニル）プロパン、２，２−ビス（４−（（メタ）アクリロキシウンデカエトキシ）フェニル）プロパン、２，２−ビス（４−（（メタ）アクリロキシドデカエトキシ）フェニル）プロパン、２，２−ビス（４−（（メタ）アクリロキシトリデカエトキシ）フェニル）プロパン、２，２−ビス（４−（（メタ）アクリロキシテトラデカエトキシ）フェニル）プロパン、２，２−ビス（４−（（メタ）アクリロキシペンタデカエトキシ）フェニル）プロパン、２，２−ビス（４−（（メタ）アクリロキシヘキサデカエトキシ）フェニル）プロパン等が挙げられ、２，２−ビス（４−（メタクリロキシペンタエトキシ）フェニル）プロパンは、ＢＰＥ−５００（新中村化学工業（株）製、商品名）として商業的に入手可能であり、２，２−ビス（４−（メタクリロキシペンタデカエトキシ）フェニル）プロパンは、ＢＰＥ−１３００（新中村化学工業（株）製、商品名）として商業的に入手可能である。
【０１０４】
上記ウレタンモノマーとしては、例えば、β位にＯＨ基を有する（メタ）アクリルモノマーとイソホロンジイソシアネート、２，６−トルエンジイソシアネート、２，４−トルエンジイソシアネート、１，６−ヘキサメチレンジイソシアネート等のジイソシアネート化合物との付加反応物、トリス（（メタ）アクリロキシテトラエチレングリコールイソシアネート）ヘキサメチレンイソシアヌレート、ＥＯ変性ウレタンジ（メタ）アクリレート、ＥＯ，ＰＯ変性ウレタンジ（メタ）アクリレート等が挙げられる。
【０１０５】
なお、「ＥＯ」は、エチレンオキサイドを示し、ＥＯ変性された化合物はエチレンオキシ基のブロック構造を有する。
また、「ＰＯ」は、プロピレンオキサイドを示し、ＰＯ変性された化合物はプロピレンオキシ基のブロック構造を有する。
【０１０６】
ＥＯ変性ウレタンジ（メタ）アクリレートとしては、例えば、新中村化学工業（株）製、商品名「ＵＡ−１１」などが商業的に入手可能である。
また、ＥＯ、ＰＯ変性ウレタンジ（メタ）アクリレートとしては、例えば、新中村化学工業（株）製、商品名「ＵＡ−１３」などが商業的に入手可能である。これらは単独で又は２種類以上を組み合わせて用いてもよい。
【０１０７】
また、本発明の硬化性樹脂組成物は、カチオン性光開始剤によって架橋可能な官能基を有した共重合体及び／又は単量体を含んでいてもよい。かかる共重合体及び／又は単量体としては、カチオン重合を行うものであれば特に制限はなく、例えば分子内に重合可能なビニルエーテル基、プロペニルエーテル基、エポキシ基、オキセタニル基を有する化合物などが挙げられる。
【０１０８】
カチオン性光開始剤としては、公知のものが挙げられ、例えば、トリフェニルスルフォンヘキサフルオロアンチモネート、トリフェニルスルフォンヘキサフルオロホスフェート、ｐ−メトキシベンゼンジアゾニウムヘキサフルオロホスフェート、ｐ−クロロベンゼンジアゾニウムヘキサフルオロホスフェート、ジフェニルヨードニウムヘキサフルオロホスフェート、４，４−ジ−ｔ−ブチルフェニルヨードニウムヘキサフルオロホスフェート、（１−６−ｎ−クメン）（ｎ−ジクロペンタジニエル）鉄６フッ化リン酸等が挙げられる。これらのラジカル性光開始剤又はカチオン性光開始剤の含有量は、それぞれ硬化性樹脂組成物中の固形分全量を基準として、０．１〜１０質量％であることが好ましく、０．５〜５．０質量％であることがより好ましい。
【０１０９】
また、本発明になる硬化性樹脂組成物には、本発明により得られる効果を阻害しない範囲で、熱硬化剤を添加してもよい。このような熱硬化剤としては、特に制限されないが、例えば、加熱によりそれ自体が架橋する熱硬化剤、すなわち、熱を加えることにより、高分子網目を形成する硬化剤や、硬化性樹脂組成物に用いられる樹脂としてカルボキシル基を有する樹脂を用いた場合に、加熱により上記樹脂のカルボキシル基と反応し３次元構造を形成する硬化剤等が挙げられる。
【０１１０】
加熱によりそれ自体が架橋する熱硬化剤としては、ビスマレイミド化合物が挙げられる。
ビスマレイミド化合物としては、ｍ−ジ−Ｎ−マレイミジルベンゼン、ビス（４−Ｎ−マレイミジルフェニル）メタン、２，２−ビス（４−Ｎ−マレイミジルフェニル）プロパン、２，２−ビス（４−Ｎ−マレイミジル２，５−ジブロモフェニル）プロパン、２，２−ビス〔４−（４−Ｎ−マレイミジルフェノキシ）フェニル〕プロパン、２，２−ビス（４−Ｎ−マレイミジル−２−メチル−５−エチルフェニル）プロパン等の各種ビスマレイミド化合物がそのまま又は混合物として用いられる。これらのビスマレイミド化合物は単体としても各種樹脂との変性物でもどちらも用いることが可能である。
【０１１１】
また、硬化性樹脂組成物に用いられる樹脂としてカルボキシル基を有する樹脂を用いた場合に、加熱により上記樹脂のカルボキシル基と反応して３次元構造を形成する硬化剤としては、ブロックイソシアネート化合物が挙げられる。
【０１１２】
ブロックイソシアネート化合物としては、アルコール化合物、フェノール化合物、ε−カプロラクタム、オキシム化合物、活性メチレン化合物等のブロック剤によりブロック化されたポリイソシアネート化合物が挙げられる。
【０１１３】
ブロック化されるポリイソシアネート化合物としては、４，４−ジフェニルメタンジイソシアネート、２，４−トリレンジイソシアネート、２，６−トリレンジイソシアネート、ナフタレン−１，５−ジイソシアネート、ｏ−キシレンジイソシアネート、ｍ−キシレンジイソシアネート、２，４−トリレンダイマー等の芳香族ポリイソシアネート、ヘキサメチレンジイソシアネート、４，４−メチレンビス（シクロヘキシルイソシアネート）、イソホロンジイソシアネート等の脂肪族ポリイソシアネート、ビシクロヘプタントリイソシアネート等の脂環式ポリイソシアネートが挙げられ、耐熱性の観点からは芳香族ポリイソシアネートが、着色防止の観点からは脂肪族ポリイソシアネート又は脂環式ポリイソシアネートが、好ましい。
【０１１４】
また、本発明になる硬化性樹脂組成物には、解像性、難燃性及び硬化物の伸び率を低下させない範囲で、フィラーを添加してもよい。
フィラーとしては、シリカ、溶融シリカ、タルク、アルミナ、水和アルミナ、硫酸バリウム、水酸化アルミニウム、水酸化マグネシウム、水酸化カルシウム、エーロジル、炭酸カルシウム等の無機微粒子、粉末状エポキシ樹脂、粉末状ポリイミド粒子等の有機微粒子、粉末状ポリテトラフルオロエチレン粒子等が挙げられる。これらのフィラーには予めカップリング処理を施してもよい。
【０１１５】
これらのフィラーの分散は、ニーダー、ボールミル、ビーズミル、３本ロール等の既知の混練方法によって達成される。これらのフィラーの含有量は、硬化性樹脂組成物中の固形分全量を基準として、２〜２０質量％であることが好ましく、５〜１５質量％であることがより好ましい。
【０１１６】
本発明になる樹脂組成物は、樹脂組成物層を形成させる場合に溶剤に希釈して用いることができる。
この溶剤としては、メチルエチルケトン、アセトン、シクロヘキサノン等のケトン化合物、キシレン、トルエン等の芳香族炭化水素化合物、Ｎ，Ｎ−ジメチルホルムアミド、Ｎ，Ｎ−ジメチルアセトアミド等のアミド化合物等を使用することができる。これらの溶剤は、単独であるいは２種以上を混合して用いることができる。
【０１１７】
また、樹脂組成物を効率よく溶解させるために、当該組成物の溶解性にあわせてエチレングリコールモノエチルエーテル、エチルエトキシプロピオネート等を溶剤に用いてもよく、これらを他の溶剤に加えてもよい。
【０１１８】
樹脂組成物における溶剤の配合量は、樹脂組成物中の溶剤以外の成分（固形分）１００質量部に対して１０〜２００質量部であることが好ましく、３０〜１００質量部であることがより好ましい。溶剤の配合量が１０質量部未満の場合は、樹脂組成物の粘度が高くなる傾向があるため、均一に混合することが困難となる傾向がある。一方、溶剤の配合量が２００質量部を超える場合は、粘度の低下により硬化性樹脂組成物層を形成した際の層の厚さを制御することが困難となる傾向があると共に、溶剤の使用量が多いことからコスト高となる傾向がある。
【０１１９】
樹脂組成物には、重合安定剤、レベリング剤、顔料、染料、密着性向上剤をさらに添加してもよい。これらの選択は、通常の硬化性樹脂組成物と同様の考慮のもとで行われる。これらの添加量は、本発明の樹脂組成物の特性が損なわれない程度で、各々、樹脂組成中の固形分全量を基準として０．０１〜１０質量％の含有量となるように添加することが好ましい。
【０１２０】
本発明になる樹脂組成物を用いて形成される樹脂組成物層の厚さについては特に制限はなく、１０〜１５０μｍの範囲で適宜選択される。樹脂組成物は、ディップコート法、ロールコート法、フローコート法、スクリーン印刷法、スプレー法、静電スプレー法等の常法により、基板又はプリント配線板上に直接塗工し、基板又は配線板上に上記樹脂組成物からなる樹脂組成物層を容易に形成することも可能であるが、後述するように永久レジスト用感光性フィルムとして用いてもよい。
【０１２１】
本発明になる樹脂組成物は、感光性フィルム、永久レジストなどのレジストパターンの形成及びプリント配線板等に使用することができる。
また、本発明の樹脂組成物は、光硬化性を有することにより、上記の感光性フィルムやレジストパターンの形成及びプリント配線板に好適に使用することができる。
【０１２２】
次に、本発明になる感光性フィルムについて説明する。
図１は本発明の感光性フィルムの好適な一例を示す模式断面図である。図１に示す感光性フィルム１は永久レジスト用感光性フィルムであり、支持体（キャリアフィルム）１１上に、本発明になる樹脂組成物からなる感光性樹脂組成物層１２を備え、さらにに、感光性樹脂組成物層１２の支持体（キャリアフィルム）１１と反対側の面上にカバーフィルム（保護フィルム）１３を備えている。
【０１２３】
支持体（キャリアフィルム）１１としては、感光性樹脂組成物層１２、さらにはカバーフィルム１３を支持することができれば特に制限はないが、例えば、ポリエステルフィルム、ポリイミドフィルム、ポリアミドイミドフィルム、ポリプロピレンフィルム、ポリスチレンフィルム等のフィルムが好適に用いられる。支持体１１は単層構造であってもよく、複数の組成からなるフィルムを積層した多層構造を有していてもよい。さらに、支持体１１の感光性樹脂組成物層１２と反対側の面にはエンボス加工、コロナ処理等の処理が施されていてもよい。
【０１２４】
支持体（キャリアフィルム）１１の厚みは特に制限はないが、２〜１５０μｍの範囲が好ましく、５〜１００μｍの範囲がより好ましく、８〜２０μｍの範囲がさらに好ましく、１０〜１６μｍの範囲が特に好ましい。この厚みが２μｍ未満では、感光性フィルム１から支持体（キャリアフィルム）１１を剥離除去する際に支持体（キャリアフィルム）１１が破れる傾向があり、１５０μｍを超えると感光性フィルム１全体としての柔軟性が低下し、ラミネートすべき対象の表面の凹凸への追従性が低下する傾向がある。
【０１２５】
支持体（キャリアフィルム）１１上に感光性樹脂組成物層１２を形成する方法としては、本発明になる樹脂組成物を含む塗液を、支持体（キャリアフィルム）１１上に、コンマコータ、ブレードコータ、リップコータ、ロッドコータ、スクイズコータ、リバースコータ、トランスファロールコータ等によって均一な厚さに塗布し、加熱・乾燥して溶剤を揮発させる方法が挙げられる。形成された感光性樹脂組成物層の厚さについては特に制限はなく、１０〜１５０μｍの範囲で適宜選択される。
【０１２６】
カバーフィルム１３は、保護フィルムとして使用され、ラミネートする前に剥離されるので、可撓性を有していて感光性樹脂組成物層１２に剥離可能に接着でき、乾燥炉の温度で損傷を受けないものであれば特に制限はないが、例えば、ポリエチレンフィルム、ポリプロピレンフィルム、ポリテトラフルオロエチレンフィルム、表面処理した紙等が挙げられる。
【０１２７】
カバーフィルム１３は、これを感光性樹脂組成物層１２から容易に剥離可能とするために、感光性樹脂組成物層１２と支持体１１との接着力よりも感光性樹脂組成物層１２とカバーフィルム１３との接着力の方が小さくなるものであることが好ましい。
【０１２８】
カバーフィルム１３の厚みは、特に制限はないが、ロール状に巻いた場合のサイズの点を考慮すると、１０〜３０μｍとすることが好ましく、１０〜２５μｍとすることがより好ましく、１０〜２０μｍとすることがさらに好ましい。
【０１２９】
かかる感光性フィルム１によれば、感光性樹脂組成物層１２を基板又はプリント配線板に重ね、ホットロールラミネーターなどを用いて張り合わせることで、基板又は配線板上に上記永久レジスト用フィルムの感光性樹脂組成物層１２を容易に形成することができる。
【０１３０】
また、形成された感光性樹脂組成物層１２の露光及び現像は、常法により行うことができる。例えば、光源として超高圧水銀灯や高圧水銀灯等を用い、感光性樹脂組成物層１２上に直接又はポリエチレンテレフタレートフィルムなどの透明フィルムを介し、ネガマスクを通して像的に露光することができる。露光後、透明フィルムが残っている場合には、これを剥離した後現像することが好ましい。
【０１３１】
また、本発明の樹脂組成物は、印刷法、炭酸ガスレーザ、ＹＡＧレーザ、エキシマレーザ等を用いたレーザ穴あけ法などで像的樹脂膜を形成することも可能である。
上述した感光性樹脂組成物及び感光性フィルムは、ハロゲン化物を用いずに加熱時のブリードの問題がなく、難燃性を確保することができ、さらに、解像性、硬化物の伸び率に優れる永久レジストを形成することができる。
なお、本発明になる感光性フィルムは、上述のものに制限されず、例えば、カバーフィルム１３を有しないものであってもよい。
【０１３２】
次に、本発明になるレジストパターンの形成方法について説明する。
本発明になるレジストパターンの形成方法は、絶縁基板及び該絶縁基板上に形成された回路パターンを有する導体層を備える積層基板の絶縁基板上に、導体層を覆うように、少なくとも感光性を有する上記本発明になる樹脂組成物からなる感光性樹脂組成物層を形成し、該感光性樹脂組成物層の所定部分に活性光線を照射して露光部を形成し、感光性樹脂組成物層の露光部以外の部分を除去する方法である。
【０１３３】
感光性樹脂組成物層の積層方法としては、上記本発明の感光性樹脂組成物を絶縁基板上に直接塗工する方法及び上述した本発明の感光性フィルム１における感光性樹脂組成物層１２を、加熱しながら絶縁基板に圧着することにより積層させる方法等が例示できる。従って、基板上に積層された感光性樹脂組成物層は、硬化性樹脂組成物が溶剤等の揮発成分を含む場合は、溶剤の大部分が除去された後の成分が主成分となる。
【０１３４】
このようにして積層が完了した後、感光性樹脂組成物層の所定部分に活性光線を照射して露光部を形成させる（露光工程）。露光部を形成させる方法としては、アートワークと呼ばれるネガ又はポジマスクパターンを通して活性光線を画像状に照射する方法が挙げられる。この際、マスクは感光性樹脂組成物層上に直接接触させてもよく、透明なフィルムを介して接触させてもよい。
【０１３５】
活性光線の光源としては、公知の光源が用いられ、例えば、カーボンアーク灯、水銀蒸気アーク灯、超高圧水銀灯、高圧水銀灯、キセノンランプ等の紫外線を有効に放射するものが用いられる。また写真用フラッド電球、太陽ランプ等の可視光を有効に放射するものも用いられる。
【０１３６】
露光後、アルカリ現像液を用い、例えば、スプレー、揺動浸漬、ブラッシング、スクラッピング等の公知の方法により露光部分以外の部分を除去して現像を行い、レジストパターンを形成させる（現像工程）。なお、レジストパターン形成後に、１〜５Ｊ／ｃｍ２の露光及び／又は１００〜２００℃、３０分〜１２時間の加熱（後加熱工程）による後硬化をさらに行ってもよい。
【０１３７】
現像処理に用いられる現像液は、アルカリ現像液を標準としたが、露光部にダメージを与えず、未露光部を選択的に溶出するものであれば、その種類については特に制限はなく、樹脂組成物の現像タイプによって決定され、アルカリ現像液、準水系現像液、溶剤現像液など一般的なものを用いることができる。例えば、水と有機溶剤とを含むエマルジョン現像液を使用することができる。
【０１３８】
特に有用なエマルジョン現像液としては、例えば、有機溶剤成分としてプロピレングリコールモノメチルエーテルアセテート、エチレングリコールエチルエーテルアセテート、２，２−ブトキシエトキシエタノール、乳酸ブチル、乳酸シクロヘキシル、安息香酸エチル、３−メチル−３−メトキシブチルアセテート等の有機溶剤を１０〜４０質量％含有するエマルジョン現像液を挙げることができる。
【０１３９】
また、アルカリ現像液を用いる場合には、水酸化カリウム、水酸化ナトリウム、炭酸ナトリウム、炭酸カリウム、燐酸ナトリウム、ケイ酸ナトリウム、４−ホウ酸ナトリウム、アンモニア、アミン類等のアルカリ水溶液と上記有機溶剤とのエマルジョン現像液を用いることもできる。
【０１４０】
上述の方法によって、回路パターンが形成された導体層上に積層された感光性樹脂組成物層に、レジストパターンの形成を行うことができる。レジストパターンの形成された感光性樹脂組成物層は、実装部品の接合時に、導体層上の不必要な部分へのはんだの付着を防ぐソルダーレジストとして用いることができる。
【０１４１】
次に、本発明になるプリント配線板及びその製造方法について説明する。
図２は、本発明のプリント配線板の一例を示す模式断面図である。図２に示すプリント配線板２は、絶縁基板２２、絶縁基板２２の一方向の面上に形成された回路パターンを有する導体層２３、絶縁基板２２の他方の面上に形成された回路パターンを有しない導体層２１及び回路パターンを有する導体層２３を覆うように絶縁基板２２上に形成されているレジスト層２４を備えている。
【０１４２】
また、レジスト層２４は、上記本発明になる感光性フィルムにおける感光性樹脂組成物層の硬化物からなり、該レジスト層（感光性樹脂組成物層）２４は、回路パターンを有する導体層２３の少なくとも一部が露出するように開口部２６を有している。なお、レジスト層（感光性樹脂組成物層）２４は、上記本発明になる硬化性樹脂組成物を絶縁基板２２上に塗布し、硬化させてなるものであってもよい。
【０１４３】
プリント配線板２は、開口部２６を有しているため、ＣＳＰやＢＧＡなどの実装部品を、回路パターンを有する導体層２３にはんだ等により接合することができ、いわゆる表面実装が可能となる。レジスト層（感光性樹脂組成物層）２４は、接合のためのはんだ付けの際に、導体層の不必要な部分にはんだが付着することを防ぐためのソルダーレジストとしての役割を有しており、また実装部品接合後においては、回路パターンを有する導体層２３を保護するための永久マスクとして機能する。
【０１４４】
図３は、図２に示すプリント配線板２の製造方法を示す工程図である。なお、図３（ａ）は一方面に回路パターンを有する導体層２３と他方面に回路パターンを有しない導体層２１とを備える絶縁基板２２であり、図３（ｂ）、図３（ｃ）及び図３（ｄ）は、それぞれ絶縁基板２２上へレジスト層（感光性樹脂組成物）２４の積層した後のプリント配線板４、レジスト層（感光性樹脂組成物層）２４へ活性光線を照射している様子及び現像後のプリント配線板２を示す。
【０１４５】
まず、両面金属積層板（例えば、両面銅張積層板など）の片面をエッチングする公知の方法により、図３（ａ）に示すように絶縁基板２２上に回路パターンを有する導体層２３のパターンを形成させ、回路パターンを有する導体層２３が形成されたプリント配線板３を得る。
【０１４６】
次に、図３（ｂ）に示すように回路パターンを有する導体層２３が形成された両面金属張積層板３上に、回路パターンを有する導体層２３を覆うようにして本発明になる感光性フィルムの感光性樹脂組成物からなるレジスト層（感光性樹脂組成物層）２４を積層させ、レジスト層（感光性樹脂組成物層）２４が積層されたプリント配線板４を得る。
【０１４７】
次に、図３（ｃ）に示すように積層されたレジスト層（感光性樹脂組成物層）２４に所定のパターンを有するマスク５を介して活性光線を照射することによりレジスト層（感光性樹脂組成物層）２４の所定部分を硬化させる。
【０１４８】
最後に、未露光部を除去することによって、図３（ｄ）に示すように開口部２６を有するレジスト層（感光性樹脂組成物層）２４を形成させることでプリント配線板２が得られる。なお、レジスト層（感光性樹脂組成物層）２４は、感光性樹脂組成物が溶剤等の揮発成分を含有している場合は、かかる揮発成分の大部分が除去された後の感光性樹脂組成物の硬化物である。
【０１４９】
なお、絶縁基板２２上へのレジスト層（感光性樹脂組成物層）２４の積層、活性光線の照射及び未露光部の除去は、上述のレジストパターンの形成方法における場合と同様の方法により行うことができる。
【０１５０】
かかるプリント配線板によれば、その構成材料としての硬化物が本発明の硬化性樹脂組成物からなるものであることにより、ハロゲン系難燃剤を用いずに十分な難燃性を確保することができ、十分な耐ＰＣＴ性が得られ、高信頼性のプリント配線板を実現することができる。
【実施例】
【０１５１】
以下、実施例及び比較例に基づいて本発明をより具体的に説明するが、本発明は以下の実施例に制限するものではない。
［合成例１］
メチルエチルケトン５０質量部を５００ｍｌの四つ口フラスコに入れ、窒素気流下で撹拌しながら加熱して８０℃とした。
【０１５２】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０〕７９質量部、アクリル酸（関東化学工業（株）製）１６質量部、メタクリル酸メチル（関東化学工業（株）製）５質量部、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、下記一般式（１１）で表される繰り返し単位と下記一般式（１２）で表される繰り返し単位と下記一般式（１３）で表される繰り返し単位がランダムに共重合してなるリン含有化合物（共重合体）のＭＥＫ（メチルエチルケトン）溶液を得た。
【０１５３】
合成したリン含有化合物の重量平均分子量は、４０，０００であった。
また、酸価は、１２２ｍｇＫＯＨ／ｇであり、化合物中のリン含有量は６．７％であった。
【０１５４】
【化１１】
2008274003.tif 000013
【０１５５】
【化１２】
2008274003.tif 000014
【０１５６】
【化１３】
2008274003.tif 000015
【０１５７】
［合成例２］
メチルエチルケトン５０質量部を５００ｍｌの四つ口フラスコに入れ、窒素気流下で撹拌しながら加熱して８０℃とした。
【０１５８】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０〕７７質量部、メタクリル酸（関東化学工業（株）製）１８質量部、メタクリル酸メチル（関東化学工業（株）製）５質量部、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記一般式（１１）で表される繰り返し単位と下記一般式（１４）で表される繰り返し単位と上記一般式（１３）で表される繰り返し単位とがランダムに共重合してなるリン含有化合物（共重合体）のＭＥＫ（メチルエチルケトン）溶液を得た。
【０１５９】
合成したリン含有化合物の重量平均分子量は、３８，０００であった。
また、酸価は、１１９ｍｇＫＯＨ／ｇであり、化合物中のリン含有量は６．５％であった。
【０１６０】
【化１４】
2008274003.tif 000016
【０１６１】
［合成例３］
メチルエチルケトン５０質量部を５００ｍｌの四つ口フラスコに入れ、窒素気流下で撹拌しながら加熱して８０℃とした。
【０１６２】
一方、エチレン側鎖に結合しているＰ化合物として一般式（１）で表される構造を有しているリン含有アクリル酸エステル〔ジフェニル−（２−メタクリロイルオキシエチル〕ホスフェート、大八化学工業（株）製、商品名：ＭＲ−２６０）７９質量部、アクリル酸（関東化学工業（株）製）１６質量部、メタクリル酸ベンジル（東京化成工業（株）製）５質量部、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記一般式（１１）で表される繰り返し単位と上記一般式（１２）で表される繰り返し単位と下記一般式（１５）で表される繰り返し単位とがランダムに共重合してなるリン含有化合物（共重合体）のＭＥＫ（メチルエチルケトン）溶液を得た。
【０１６３】
合成したリン含有化合物の重量平均分子量は、３６，０００であった。
また、酸価は、１２３ｍｇＫＯＨ／ｇであり、化合物中のリン含有量は６．８％であった。
【０１６４】
【化１５】
2008274003.tif 000017
【０１６５】
［合成例４］
メチルエチルケトン５０質量部を５００ｍｌの四つ口フラスコに入れ、窒素気流下で撹拌しながら加熱して８０℃とした。
【０１６６】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０〕７７質量部、メタクリル酸（関東化学工業（株）製）１８質量部、メタクリル酸ベンジル（東京化成工業（株）製）５質量部と、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記一般式（１１）で表される繰り返し単位と上記一般式（１４）で表される繰り返し単位と上記一般式（１５）で表される繰り返し単位とがランダムに共重合してなるリン含有化合物（共重合体）のＭＥＫ（メチルエチルケトン）溶液を得た。
【０１６７】
合成したリン含有化合物の重量平均分子量は、３３，０００であった。
また、酸価は、１１９ｍｇＫＯＨ／ｇであり、化合物中のリン含有量は６．６％であった。
【０１６８】
［合成例５］
メチルエチルケトン５０質量部を５００ｍｌの四つ口フラスコに入れ、窒素気流下で撹拌しながら加熱して８０℃とした。
【０１６９】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０）８１質量部、アクリル酸（関東化学工業（株）製）１５質量部、スチレン（関東化学工業（株）製）４質量部、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記式（１１）で表される繰り返し単位と上記式（１２）で表される繰り返し単位と下記式（１６）で表される繰り返し単位とがランダムに共重合してなるリン含有化合物（共重合体）のＭＥＫ（メチルエチルケトン）溶液を得た。
【０１７０】
合成したリン含有化合物の重量平均分子量、は３１，０００であった。
また、酸価は、１１３ｍｇＫＯＨ／ｇであり、化合物中のリン含有量は７．０％であった。
【０１７１】
【化１６】
2008274003.tif 000018
【０１７２】
［合成例６］
メチルエチルケトン５０質量部を５００ｍｌの四つ口フラスコに入れ、窒素気流下で撹拌しながら加熱して８０℃とした。
【０１７３】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０〕７９質量部、メタクリル酸（関東化学工業（株）製）１７質量部、スチレン（関東化学工業（株）製）４質量部、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記一般式（１１）で表される繰り返し単位と上記一般式（１４）で表される繰り返し単位と上記一般式（１６）で表される繰り返し単位とがランダムに共重合してなるリン含有化合物（共重合体）のＭＥＫ（メチルエチルケトン）溶液を得た。
【０１７４】
合成したリン含有化合物の重量平均分子量は、３０，０００であった。
また、酸価は、１１０ｍｇＫＯＨ／ｇであり、化合物中のリン含有量は６．８％であった。
【０１７５】
［合成例７］
メチルエチルケトン５０質量部を５００ｍｌの四つ口フラスコに入れ、窒素気流下で撹拌しながら加熱して８０℃とした。
【０１７６】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０〕８４質量部、アクリル酸（関東化学工業（株）製）１６質量部、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記一般式（１１）で表される繰り返し単位と上記一般式（１２）で表される繰り返し単位とがランダムに共重合してなるリン含有化合物（共重合体）のＭＥＫ（メチルエチルケトン）溶液を得た。
【０１７７】
合成したリン含有化合物の重量平均分子量は、４６，０００であった。
また、酸価は、１２４ｍｇＫＯＨ／ｇであり、化合物中のリン含有量は７．２％であった。
【０１７８】
［合成例８］
メチルエチルケトン５０質量部を５００ｍｌの四つ口フラスコに入れ、窒素気流下で撹拌しながら加熱して８０℃とした。
【０１７９】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０〕８２質量部、メタクリル酸（関東化学工業（株）製）１８質量部、ラジカル重合開始剤としてＡＩＢＮ（アゾビスイソブチロニトリル）１質量部と及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記一般式（１１）で表される繰り返し単位と上記一般式（１４）で表される繰り返し単位とがランダムに共重合してなるリン含有化合物（共重合体）のＭＥＫ（メチルエチルケトン）溶液を得た。
【０１８０】
合成したリン含有化合物の重量平均分子量は、４５，０００であった。
また、酸価は、１１５ｍｇＫＯＨ／ｇであり、化合物中のリン含有量は７．０％であった。
【０１８１】
［合成例９］
メチルエチルケトン５０質量部を５００ｍｌの四つ口フラスコに入れ、窒素気流下で撹拌しながら加熱して８０℃とした。
【０１８２】
一方、エチレン側鎖に結合しているＰ化合物として一般式（１）で表される構造を有しているリン含有アクリル酸エステル〔ジフェニル−（２−メタクリロイルオキシエチル）ホスフェート、大八化学工業（株）製、商品名：ＭＲ−２６０〕１００質量部、ラジカル重合開始剤としてＡＩＢＮ（アゾビスイソブチロニトリル）１質量部及びＰＢＯＣ（過安息香酸ｔｅｒｔ−ブチル）０．１質量部を有機溶媒であるメチルエチルケトン５０質量部に室温で溶解させておき、これを上記四つ口フラスコ内に液温を８０℃に保ちつつ２４０分間かけて滴下し、さらに同温度で１２０分間反応させて、上記一般式（１１）で表される繰り返し単位からなるリン含有化合物（ホモポリマー）のＭＥＫ（メチルエチルケトン）溶液を得た。
【０１８３】
合成したリン含有化合物の重量平均分子量は、３０，０００であった。
また、化合物中のリン含有量は、８．５％であった。
なお、本発明において、ポリマーの重量平均分子量は、ゲルパーミエーションクロマトグラフィー（ＧＰＣ）により、標準ポリスチレンを用いた検量線から換算した。ＧＰＣの条件は以下の通りである。
【０１８４】
（ＧＰＣ条件）
・  ポンプ：日立  Ｌ−６０００型〔（株）日立製作所製〕、
カラム：Ｇｅｌｐａｃｋ  ＧＬ−Ｒ４２０  ＋  Ｇｅｌｐａｃｋ  ＧＬ−Ｒ４３０  ＋  Ｇｅｌｐａｃｋ  ＧＬ−Ｒ４４０（計３本）（以上、日立化成工業（株）製、商品名）、溶離液：テトラヒドロフラン
・  測定温度：室温（２５℃）、
流量：２．０５ｍＬ／分、
検出器：日立  Ｌ−３３００型ＲＩ〔（株）日立製作所製〕。
【０１８５】
実施例１
以下に示すように、上記合成例１のリン含有化合物と各種材料とを配合して、感光性樹脂組成物を調製した。
・  合成例１のリン含有化合物（重量平均分子量４０，０００、酸価１２２ｍｇＫＯＨ／ｇ）：４０質量部（固形分）
・  エポキシアクリレート酸無水物（日本化薬（株）製、酸価９７ｍｇＫＯＨ／ｇ、商品名：ＺＦＲ−１１５８）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂（株）製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１８６】
実施例２
以下に示すように、上記合成例２のリン含有化合物と各種材料とを配合して、感光性樹脂組成物を調製した。
・  合成例２のリン含有化合物（重量平均分子量３８，０００、酸価１１９ｍｇＫＯＨ／ｇ）：４０質量部（固形分）
・  エポキシアクリレート酸無水物（日本化薬（株）、酸価９７ｍｇＫＯＨ／ｇ、商品名：ＺＦＲ−１１５８）：３０質量部（固形分）、
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂（株）製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１８７】
実施例３
以下に示すように、上記合成例３のリン含有化合物と各種材料とを配合して、感光性樹脂組成物を調製した。
・  合成例３のリン含有化合物（重量平均分子量３６，０００、酸価１２３ｍｇＫＯＨ／ｇ）：４０質量部（固形分）
・  エポキシアクリレート酸無水物（日本化薬（株）製、酸価９７ｍｇ／ｇ、商品名：ＺＦＲ−１１５８）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂（株）製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１８８】
実施例４
以下に示すように、上記合成例４のリン含有化合物と各種材料とを配合して、感光性樹脂組成物を調製した。
・  合成例４のリン含有化合物（重量平均分子量３３，０００、酸価１１９ｍｇＫＯＨ／）：４０質量部（固形分）、
・  エポキシアクリレート酸無水物（日本化薬（株）製、酸価９７ｍｇＫＯＨ／ｇ、商品名：ＺＦＲ−１１５８、）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂株式会社製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１８９】
実施例５
以下に示すように、上記合成例５のリン含有化合物と各種材料とを配合して、感光性樹脂組成物を調製した。
・  合成例５のリン含有化合物（重量平均分子量３１，０００、酸価１１３ｍｇＫＯＨ／ｇ）：４０質量部（固形分）
・  エポキシアクリレート酸無水物（日本化薬（株）製、酸価９７ｍｇＫＯＨ／ｇ、商品名：ＺＦＲ−１１５８）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂（株）製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１９０】
実施例６
以下に示すように、上記合成例６のリン含有化合物と各種材料とを配合して、感光性樹脂組成物を調製した。
・  合成例６のリン含有化合物（重量平均分子量３０，０００、酸価１１０ｍｇＫＯＨ／ｇ）：４０質量部（固形分）
・  エポキシアクリレート酸無水物（日本化薬（株）製、酸価９７ｍｇＫＯＨ／ｇ、商品名：ＺＦＲ−１１５８）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂（株）製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１９１】
実施例７
実施例１と同様にして感光性樹脂組成物を調製し、得られた樹脂組成物をＰＥＴフィルム上に塗布し、８０℃で２０分間乾燥することで、膜厚３０μｍの感光性樹脂組成物層がＰＥＴフィルム上に形成された感光性フィルムを得た。
【０１９２】
比較例１
実施例１において、合成例１のリン含有化合物を配合しなかった。それ以外は実施例１と同様にして、感光性樹脂組成物を調製した。
【０１９３】
比較例２
実施例１において、合成例１のリン含有化合物４０質量部（固形分）に代えて、メタクリル酸、メタクリル酸メチル及びアクリル酸メチルを２０：４５：３５の質量割合で重合させた共重合体（重量平均分子量７０，０００、酸価１１０ｍｇＫＯＨ／ｇ）４０質量部（固形分）を用いた。それ以外は実施例１と同様にして、感光性樹脂組成物を調製した。
【０１９４】
［比較例３］
以下に示すように、上記合成例７のリン含有化合物と各種材料とを配合して、感光性樹脂組成物を調製した。
・  合成例７のリン含有化合物（重量平均分子量４６，０００、酸価１２４ｍｇＫＯＨ／ｇ）：４０質量部（固形分）
・  エポキシアクリレート酸無水物（日本化薬（株）製、酸価９７ｍｇＫＯＨ／ｇ、商品名：ＺＦＲ−１１５８）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂株式会社製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１９５】
比較例４
以下に示すように、上記合成例８のリン含有化合物と各種材料とを配合して、感光性樹脂組成物を調製した。
・  合成例８のリン含有化合物（重量平均分子量４５，０００、酸価１１５ｍｇＫＯＨ／ｇ）：４０質量部（固形分）
・  エポキシアクリレート酸無水物（日本化薬（株）製、酸価９７ｍｇＫＯＨ／ｇ、商品名：ＺＦＲ−１１５８）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂（株）製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１９６】
比較例５
以下に示すように、上記合成例９のリン含有化合物と各種材料とを配合して、感光性樹脂組成物を調製した。
・  合成例９のリン含有化合物（重量平均分子量３０，０００）：４０質量部（固形分）
・  エポキシアクリレート酸無水物（日本化薬（株）製、酸価９７ｍｇＫＯＨ／ｇ、商品名：ＺＦＲ−１１５８）：３０質量部（固形分）
・  ウレタン結合含有モノマー（新中村化学工業（株）製、商品名：ＵＡ−１１）：３０質量部（固形分）
・  光重合開始剤（チバガイギー（株）製、商品名：イルガキュア６５１）：５質量部（固形分）
・  熱重合開始剤（日本油脂（株）製、商品名：パーヘキシン２５Ｂ）：２質量部（固形分）
・  熱硬化剤（２，２−ビス［４−（４−Ｎ−マレイミジニルフェノキシ）フェニル］プロパン、日立化成工業（株）製）：１０質量部（固形分）
・  メチルエチルケトン：２０質量部
【０１９７】
比較例６
実施例１において、合成例１のリン含有化合物４０質量部（固形分）に代えて、下記一般式（１７）で示されるリン酸エステルであるレオフォスＴＰＰ（味の素（株）製）４０質量部（固形分）を用いた。それ以外は実施例１と同様にして、感光性樹脂組成物を調製した。
【０１９８】
【化１７】
2008274003.tif 000019
【０１９９】
比較例７
実施例１において、合成例１のリン含有化合物４０質量部（固形分）に代えて、ポリリン酸メラミンであるＰＭＰ−１００（日産化学（株）製）４０質量部（固形分）を用いた。それ以外は実施例１と同様にして、感光性樹脂組成物を調製した。
【０２００】
比較例８
実施例１において、合成例１のリン含有化合物４０質量部（固形分）に代えて、Ａｌ（ＯＨ）３であるハイジライトＨ−４２Ｍ（昭和電工（株）製）４０質量部（固形分）を用いた。それ以外は実施例１と同様にして、感光性樹脂組成物を調製した。
【０２０１】
このようにして得られた実施例１〜６及び比較例１〜８の感光性樹脂組成物及び実施例７の感光性フィルムについて、以下の評価試験を行った。
【０２０２】
（難燃性評価試験）
まず、両面粗化箔を両面に有するガラス布基材エポキシ樹脂両面銅張積層板（銅箔の厚さ１８μｍ、日立化成工業株式会社製、商品名：ＭＣＬ−ＢＥ−６７Ｇ）の全面にエッチングを施して、回路層がない基板を作製した。
【０２０３】
次に、実施例１〜６及び比較例１〜８においては、上記の基板のエッチングを施した側の面に感光性樹脂組成物を塗布し、８０℃で２０分間乾燥して膜厚３０μｍの樹脂組成物層を形成した。
【０２０４】
また、実施例７においては、感光性フィルムを、感光性樹脂組成物層が上記の基板のエッチングを施した側の面に接するように、ラミネータを用いて基板上に積層し、膜厚３０μｍの感光性樹脂組成物層を形成した。
【０２０５】
次に、基板上の樹脂組成物層に露光量２００ｍＪ／ｃｍ２の紫外線を照射し、実施例３についてはその後ＰＥＴフィルムを剥離した。次いで、基板上の樹脂組成物層が硬化した樹脂層（レジスト）に対して、メタルハライドランプ型コンベア式露光機（ランプ出力８０Ｗ／ｃｍ２、ランプ高さ８０ｃｍ、コールドミラーなし、コンベア速度１．５ｍ／分）を用いて紫外線１０００ｍＪ／ｃｍ２を照射して、後露光を行った。
【０２０６】
さらに、１６０℃で１時間の後加熱を行うことにより、樹脂組成物層を完全に硬化させ、硬化物を得た。そして、得られた硬化物を、幅１３ｍｍ及び長さ１３０ｍｍに切断することで、実施例１〜７及び比較例１〜８の難燃性の試験片を得た。
【０２０７】
このようにして得られた試験片（各５個）を用いて、ＵＬ９４規格に準拠して垂直燃焼試験を５回行った。５回の燃焼時間を合計して総燃焼時間（秒）とし、ＵＬ９４規格の判定基準に従って、Ｖ−０、Ｖ−１、Ｖ−２及び全焼（試験片のクランプまで全焼したもの）の４つのランクで判定した。得られた結果を表１及び２に示す。
【０２０８】
（開口部の解像性）
まず、両面粗化箔を両面に有するガラス布基材エポキシ樹脂両面銅張積層板（銅箔の厚さ１８μｍ、日立化成工業株式会社製、商品名：ＭＣＬ−ＢＥ−６７Ｇ）にエッチングを施し、片面にライン幅／スペース幅（４０μｍ／４０μｍ）寸法の櫛形形状の回路を形成した回路層を有する回路板を作製した。
【０２０９】
次に、実施例１〜６及び比較例１〜８においては、上記の回路板の回路層側の面に感光性樹脂組成物を塗布し、８０℃で２０分間乾燥して膜厚３０μｍの樹脂組成物層を形成した。
【０２１０】
また、実施例７においては、感光性フィルムを、感光性樹脂組成物層が回路層に接するように、ラミネータを用いて回路板上に積層し、膜厚３０μｍの感光性樹脂組成物層を形成した。
【０２１１】
次に、開口部となる部分に直径１５０μｍの遮蔽部のあるフォトマスクを介して、露光量２００ｍＪ／ｃｍ２の紫外線を樹脂組成物層に照射し、実施例５についてはＰＥＴフィルムを剥離した後、１質量％の炭酸ナトリウムを含むアルカリ現像液を用いて３０℃で１分間スプレー処理し、レジストパターンを作製した。
【０２１２】
このようにして形成されたレジストパターンの開口部を金属顕微鏡により評価した。得られた結果を表３及び４に示す。なお、表中、Ａは、現像性の良好なもの（基板表面上に樹脂が全く残らないもの）を意味し、Ｂは現像性の不良なもの（基板表面上に樹脂が少し残るもの）を意味する。
【０２１３】
［高温耐湿性（耐ＰＣＴ性）］
実施例１〜６及び比較例１〜８においては、両面粗化箔を両面に有するガラス布基材エポキシ樹脂両面銅張積層板（銅箔の厚さ１８μｍ、日立化成工業株式会社製、商品名：ＭＣＬ−ＢＥ−６７Ｇ）の片面に感光性樹脂組成物を塗布し、８０℃で２０分間乾燥して膜厚３０μｍの樹脂組成物層を形成した。
【０２１４】
また、実施例７においては、感光性フィルムを、感光性樹脂組成物層が上記の基板のエッチングを施した側の面に接するように、ラミネータを用いて基板上に積層し、膜厚３０μｍの感光性樹脂組成物層を形成した。
【０２１５】
次に、基板全面に、露光量２００ｍＪ／ｃｍ２の紫外線を樹脂組成物層に照射し、実施例５についてはＰＥＴフィルムを剥離した後、１質量％の炭酸ナトリウムを含むアルカリ現像液を用いて３０℃で１分間スプレー処理した。
【０２１６】
この後、基板上のレジスト（ソルダマスク）に対して、メタルハライドランプ型コンベア式露光機（ランプ出力８０Ｗ／ｃｍ２、ランプ高さ８０ｃｍ、コールドミラーなし、コンベア速度１．５ｍ／分）を用いて紫外線１０００ｍＪ／ｃｍ２を照射して、後露光を行った。さらに、１６０℃で１時間の後加熱を行って、樹脂組成物層を完全に硬化させ、硬化物を得た。
【０２１７】
１０５℃、８５％ＲＨの高温、高湿下での４８時間後での樹脂の変色及び界面でのふくれの発生の有無について評価した。樹脂の変色は外観を目視観察で行い、界面におけるふくれは実体顕微鏡（×４０）にて観察した。
【０２１８】
（樹脂の変色）
○：塗膜表面に白化無し
×：塗膜表面に白化有り
（界面でのふくれ）
○：界面でのふくれ無し
×：界面でのふくれ有り
【０２１９】
【表１】
2008274003.tif 000020
【０２２０】
【表２】
2008274003.tif 000021
【０２２１】
（重量減少率の測定）
合成例１〜６のリン含有共重合体、リン酸エステル（レオフォスＴＰＰ）、ポリリン酸メラミン（ＰＭＰ−１００）及びＡｌ（ＯＨ）３（ハイジライトＨ−４２Ｍ）について、それぞれ空気雰囲気下、下記条件でＴＧ−ＤＴＡを測定し、３５０℃における重量減少率を求め、重量減少率が６０％以下の場合をＡ、６０％を超え９５％未満の場合をＢ、９５％以上の場合をＣとして評価した。その結果を表３及び４に示す。なお、揮発性の高い難燃剤はブリードアウトの原因となるため、重量減少率が低いものほどブリードアウトが十分に抑制されることとなる。
【０２２２】
・  測定機器：ＴＧ−ＤＴＡ  ２０２０（Ｒ）（ブルカー・エイエックスエス（株）製）
・  測定温度：３０〜３５０℃
・  昇温速度：１０℃／ｍｉｎ
【０２２３】
【表３】
2008274003.tif 000022
【０２２４】
【表４】
2008274003.tif 000023
【０２２５】
表３及び４に示されるように、実施例１〜６の感光性樹脂組成物及び実施例７の感光性フィルムを用いた場合には、比較例１、２、６及び８の感光性樹脂組成物を用いた場合に比べて、ハロゲン化物を用いずに十分な難燃性を確保することができることが明らかである。
【０２２６】
また、実施例１の感光性樹脂組成物及び実施例７の感光性フィルムを用いた場合には、比較例５及び７〜８の感光性樹脂組成物を用いた場合に比べて、開口部（バイアホール）の解像性が良好であり、アルカリ現像性に優れることが確認された。
【０２２７】
また、実施例１〜６の感光性樹脂組成物及び実施例７の感光性フィルムを用いた場合には、比較例３〜６の感光性樹脂組成物を用いた場合に比べて、耐ＰＣＴが良好であることが確認された。
【０２２８】
さらに、表３及び４に示される結果から明らかなように、合成例１〜６のリン含有重合体を難燃剤として含む実施例１〜６の硬化性樹脂組成物及び実施例７の感光性フィルムを用いた場合には、ブリードアウトの発生が十分に抑制されることが明らかである。
【図面の簡単な説明】
【０２２９】
【図１】本発明になる感光性フィルムの一例を示す模式断面図である。
【図２】本発明のプリント配線板の一例を示す模式断面図である。
【図３】（ａ）〜（ｄ）はそれぞれ、図２に示すプリント配線板の製造過程を示す工程図である。
【符号の説明】
【０２３０】
１  感光性フィルム
２、３、４  プリント配線板
５  フォトマスク
１１  支持体
１２  感光性樹脂組成物層
１３  カバーフィルム
２１  回路パターンを有しない導体層
２２  絶縁基板
２３  回路パターンを有する導体層
２４  レジスト層（感光性樹脂組成物層）
２６  開口部
【図１】
2008274003.tif 000034
【図２】
2008274003.tif 000035
【図３】
2008274003.tif 000036